"第2級アミン末端ポリアミン、カルボニル置換芳香族アミン末端ポリアミドポリアミン、ならびにエポキシ基、イソシアネート基、無水物基、およびアクリレート基からなる群から選択される少なくとも2つの官能基を有する化合物の反応生成物を含むポリマーマトリックス;ならびに該ポリマーマトリックスの少なくとも一部と混合した活性液体;を含む、組成物において、該ポリアミンおよび該化合物が該活性液体の存在下で反応する、組成物。前記第2級アミン末端ポリアミンが第2級アミン末端ポリアミドポリアミンである、請求項1に記載の組成物。前記第2級アミン末端ポリアミンが、4,000~30,000ダルトンの範囲内の分子量を有する非水溶性ポリアミドポリアミンである、請求項1に記載の組成物。前記カルボニル置換芳香族アミン末端ポリアミドポリアミンの反応性アミン基が、オルト-アミノ安息香酸またはパラ-アミノ安息香酸の少なくとも1つから誘導されるアミノ基を含む、請求項1に記載の組成物。前記化合物が少なくとも2つのイソシアネート官能基を有する化合物である、請求項1に記載の組成物。前記活性液体が前記組成物の重量に対して10重量~85重量の量で存在する、請求項1に記載の組成物。前記活性液体が前記組成物の重量に対して50重量~85重量の量で存在する、請求項1に記載の組成物。前記活性液体が治療活性液体、栄養活性液体、化粧品活性液体、殺虫活性液体、ランドリーケア活性液体、芳香剤、またはこれらの混合物を含む、請求項1に記載の組成物。前記化合物が少なくとも1つの非芳香族イソシアネート化合物を含む、請求項1に記載の組成物。前記組成物がゲルの形態である、請求項1に記載の組成物。前記組成物が粒子の形態であり、水性分散液中に存在する、請求項1に記載の組成物。前記粒子の粒径が1ミクロン~100ミクロンである、請求項11に記載の組成物。前記粒子の粒径が2ミクロン~15ミクロンである、請求項11に記載の組成物。多孔質支持体材料および請求項1に記載の組成物を含む物品。第2級アミン末端ポリアミンおよびカルボニル置換芳香族アミン末端ポリアミドポリアミンを、エポキシ基、イソシアネート基、無水物基、およびアクリレート基からなる群から選択される少なくとも2つの官能基を有する化合物と、活性液体の存在下で反応させるステップを含む、組成物の調製方法。前記第2級アミン末端ポリアミンが室温で液体である、請求項15に記載の方法。前記第2級アミン末端ポリアミンが10~100meqKOH/gのアミン価を有する、請求項15に記載の方法。前記第2級アミン末端ポリアミンが150°Cで500cP以下の粘度を有する、請求項15に記載の方法。前記反応ステップが室温で行われる、請求項15に記載の方法。本明細書では、活性液体混合ポリマーマトリックスを含有する組成物および/または物品ならびにそれらの調製および使用方法について記載する。ポリマーマトリックスは、マトリックス内に混合した活性液体を含む熱硬化性すなわち、架橋ポリマーマトリックスであり得る。いくつかの実施形態では、活性液体はマトリックス内に均一にすなわち、均質に混合する。本明細書に記載するポリマーマトリックスは広範囲の条件にかけて耐久性および安定性である。ポリマーマトリックスは、ポリアミンならびにエポキシ基、イソシアネート基、無水物基、およびアクリレート基からなる群から選択される少なくとも2つの官能基を有する化合物の反応生成物である。ポリアミンは、ポリアミドポリアミンPAPAおよび/または第2級アミン末端ポリアミンSATPAを含むことができる。反応は活性液体の存在下で行われる。少量の水を活性液体の一部として混合することができる。いくつかの例では、組成物をその後、粒子分散液状の水相中に分散させることができる。エポキシ基、イソシアネート基、無水物基、およびアクリレート基からなる群から選択される少なくとも2つの官能基を有する化合物は、例えば、架橋剤であり得る。いくつかの例では、架橋剤はエポキシ架橋剤すなわち、エポキシ基を含む少なくとも2つの官能基を有する化合物である。エポキシ架橋剤はいずれかのエポキシであり得る。いくつかの例では、エポキシ架橋剤は液体の形態である。本明細書に記載する組成物において用いることができる液体エポキシ樹脂の例としては、ResolutionPerformanceProductsテキサス州ヒューストンからEPON828およびEPON8620として市販される、ビスフェノールAおよびFのジグリシジルエーテル;CVCSpecialtyChemicalsニュージャージー州ムーアタウンからEPALLOY5000およびEPALLOY5001として市販される、ビスフェノールAの水素化グリシジルエーテル;ならびにResolutionPerformanceProductsからHELOXYModifier製品ラインで市販される、ブタンジオール、シクロヘキサンジメタノール、ネオペンチルグリコール、ダイマー酸、およびトリメチロールプロパンのジグリシジルエーテルが挙げられる。本明細書に記載するエポキシ含有化合物のさらなる例は、HenryLeeおよびKrisNevilleによるHandbookofEpoxyResinsMcGrawHill、1967年、theSocietyofPlasticsIndustry,Inc.によるTheEpoxyFormulatorsManual1984年、ならびにtheEncyclopediaofScienceandTechnologyKirk-Othmer、JohnWileySons、1994年に見ることができる。上記エポキシ含有化合物は単に代表的にすぎず、多くの追加のエポキシ含有化合物が適用可能である。いくつかの例では、本明細書に記載する少なくとも2つの官能基を有する化合物は、少なくとも2つの無水物官能基を含む化合物すなわち、ポリ無水物であり得る。いくつかの例では、ポリ無水物は液体の形態である。例えば、無水物は適切な担体液体中に溶解した固体ポリマーであり得る。いくつかの例では、ポリ無水物はマレイン酸変性ポリオレフィンゴムではない。無水物のポリマーの例としては、例えば、マレイン酸変性ゴム以外のマレイン酸変性オレフィンポリマー例えば、ポリブタジエンまたはポリイソブチレン、オレフィン-マレイン酸無水物コポリマー、およびα-オレフィン-マレイン酸無水物交互コポリマーが挙げられる。適切な無水物官能性ポリマーの具体例としては、NOVAChemicalsペンシルベニア州ムーンタウンシップから市販される、DYLARK232およびDYLARK332のようなスチレン-マレイン酸無水物コポリマー、ならびにChevronCorporationカリフォルニア州サンラモンから市販される、ポリ1-オクタデセン-alt-マレイン酸無水物が挙げられる。これらの無水物含有ポリマーは代表的であり、多くの追加の無水物含有ポリマーが適用可能である。いくつかの例では、本明細書に記載する少なくとも2つの官能基を有する化合物は、少なくとも2つのイソシアネート官能基を含む化合物すなわち、ポリイソシアネートであり得る。いくつかの例では、ポリイソシアネートは液体の形態である。いくつかの例では、化合物は少なくとも1つの非芳香族イソシアネート化合物を含む。イソシアネート含有化合物の具体例としては、液体ジイソシアネート例えば、イソホロンジイソシアネートおよびビス4-イソシアナトシクロへキシルメタンのような脂肪族二官能性イソシアネート材料が挙げられる。多官能性イソシアネートは低い揮発性および低減した毒性を有し得る。これらのイソシアネートの例としては、BayerCorporation,IndustrialChemicalsDivisionペンシルベニア州ピッツバーグから市販される、DESMODURN-シリーズ脂肪族イソシアヌレート例えば、DESMODURN-3300、DESMODURN-3600、およびDESMODURN-3800、およびDESMODURZ-シリーズ例えば、DESMODURZ4470が挙げられる。これらのイソシアネート含有化合物は代表的であり、追加のイソシアネート含有化合物が適用可能である。いくつかの実施形態では、イソシアネート含有化合物の当量は180~500の範囲内である。後述するように、特定の官能基は特定のポリアミンと、他の官能基よりも早く反応する。例えば、イソシアネート官能基はアミン官能基と、エポキシ官能基よりも顕著に早く反応し、イソシアネートとの架橋反応に適したポリアミン化合物はエポキシと用いるのに適しているとは限らない。エポキシ官能性化合物との反応のためのポリアミン化合物は、室温例えば、25°Cで液体であり得;多くの活性液体に溶解し得、これと相溶性であり得;100°Cで測定される、約100cP以下の粘度を有し得;100~1200meqKOH/gのアミン価を有し得る。例えば、アミン価は、その間のいずれかおよびすべての範囲および部分範囲を含む、100、200、500、750、1000および1200meqKOH/gであり得る。適切なポリアミンとしては、例えば、1,2-ジアミノシクロヘキサン、イソホロンジアミン、メタ-キシレンジアミン、および1,3-ビスアミノメチルシクロヘキサン1,3-BACが挙げられる。いくつかの例では、ポリアミンは、25°Cで液体であるポリアルキレンオキシポリアミンすなわち、ポリエーテルアミンであり得、50重量より大きいアミンがポリエーテルから誘導されるようにポリエーテルセグメントを含む。例えば、ポリエーテルは、例えば、HuntsmanCorporationテキサス州ザウッドランズおよびBASFCorporationニュージャージー州フローハムパークより供給される、オリゴマー化エチレンオキシド、プロピレンオキシド、ブチレンオキシド、テトラヒドロフラン、またはこれらの組み合わせであり得る。適切なポリアミンの例としては、例えば、JEFFAMINED-230、D-400、D-2000、T-5000、T-403、およびXTJ-511が挙げられ、すべてのポリエーテルジアミンはHuntsmanCorporationテキサス州ザウッドランズから市販される。液体ポリアミンはポリアミド-アミンファミリーから選択することもでき、この例はArizonaChemicalフロリダ州ジャクソンビルから市販されるUNIREZシリーズのポリアミド-アミン硬化剤である。これらの材料は、接着性を与え、低下した皮膚感度を有することが知られる。いくつかの例では、アミンは、粘度、反応速度および製品性能を最適化するようにブレンドした2つ以上のアミンの混合物であり得る。いくつかの例では、イソシアネート官能性化合物との反応に適したポリアミン化合物は、繰り返しアミン単位とは異なるアミン基末端を有する繰り返しモノマー単位を含むポリマー骨格を有する材料であり得る。このポリマーポリアミンは50°C未満の温度で液体、例えば、液体または低融点アミンであり得る。例えば、ポリアミンは通常の室温で液体であり得る。いくつかの例では、アミンは、50°C以下例えば、その間のいずれかおよびすべての範囲および部分範囲を含む、45°C、40°C、30°C、20°C、および10°Cの融点または軟化点を有する。いくつかの例では、ポリアミンは、10°C未満の温度で液体および/または粘着性および/または半固体である。さらに、いくつかの例では、ポリマーポリアミンは多くの活性液体に溶解し、これと相溶性であり;1,000より大きい数平均分子量を有し;10~100meqKOH/gのアミン価を有し;150°Cで測定される約500cP以下の粘度を有する。アミン価は、例えば、その間のいずれかおよびすべての範囲および部分範囲を含む、10、25、50、75、または100meqKOH/gであり得る。さらに、150°Cで測定されるポリアミンの粘度は500cP以下であり得る。例えば、150°Cで測定されるポリアミンの粘度は、その間のいずれかおよびすべての範囲および部分範囲を含む、約450cP、350cP、250cP、150cP、および100cPであり得る。いくつかの例では、イソシアネート官能性化合物と反応させるためのポリマーポリアミンは、ポリアミドポリアミンまたはPAPAであり得る。ポリアミドポリアミンは、さらに後述するように、1つ以上のポリアルキレンオキシポリアミンの1つ以上の脂肪族ポリ酸との反応からもたらされるポリアミドポリエーテルブロックコポリマーであり得る。こうしたエーテル系ポリアミドポリアミンは、ポリ酸またはポリ酸の混合物を化学量論的に過剰なピペラジン、エチレンジアミン、イソホロンジアミン、ヘキサメチレンジアミン、2-メチル-1,5-ペンタンジアミン、等を含む任意の低級ジアミンと混合したポリエーテルポリアミンと反応させることにより生成することができる。PAPAの調製に適したポリ酸としては、アジピン酸、アゼライン酸、セバシン酸、ドデカン二酸または他の脂肪族二酸もしくはそのエステル等価物である。こうした二酸および、存在するすべてのアミン等価物の>50と割り出される、もっとも多い量のポリアルキレンオキシポリアミンの使用は、得られるポリアミドが、特定の場合水を含む、広範囲の液体において良好な可溶性を有することを確実にする。いくつかの例では、ポリアミドポリアミンは水溶性ではない。PAPAのアミン価は、希アルコール性塩酸での滴定により測定され、mgKOH/g試料として表され、100未満であり得る。いくつかの例では、PAPAのアミン価は80mgKOH/g未満または70mgKOH/g未満である。適切なPAPAの例としては、ダイマー酸としても知られる、重合脂肪酸例えば、ArizonaChemicalCompanyよりUNIDYME;UnichemaCorporationデラウェア州ウィルミントンよりPRIPOL;およびCognisCorporationオハイオ州シンシナティよりEMPOLの商品名で製造される材料ならびに、化学量論的に過剰な、例えば、D-400、D-2000、T-403、およびXTJ-500を含む、HuntsmanJEFFAMINEポリアミンの群から選択される1つ以上のポリアルキレンオキシポリアミンの反応生成物が挙げられる。これらの例では、得られるポリマーポリアミンは室温で液体であり、約5未満の酸価および約10~約70のアミン価を有し、150°Cで測定される500cP未満の粘度を有し得る。いくつかの例では、PAPAは室温で液体であり、2未満の酸価および20~60のアミン価を有し、150°Cで300cP未満の粘度を有する。例えば、ポリマーポリアミンは、29.5重量のPRIPOL1009水素化ダイマー酸、44.5重量のJEFFAMINED-2000、22.5重量のJEFFAMINE登録商標D-400、および3.5重量のJEFFAMINET-403を215°Cで乾燥窒素を吹き込みながら、酸価が約1.0に低下し、アミン価が約30~40に調節されるまで反応させることにより得ることができる。得られる材料は、例えば、室温で、130°Cで約100cPの粘度および約25,000ダルトンの重量平均分子量を有する粘性液体であり得る。マトリックスを形成するための反応速度は、ポリマーポリアミン成分中に存在する末端アミンのタイプによって異なる。もっとも短い硬化時間は、ポリマー鎖が脂肪族第1級または第2級アミン末端を有する化合物の使用からもたらされる。第3級ブチル部分のような嵩高な基での置換によりヒンダードになったアミンはよりゆっくり反応する。もっとも長い硬化時間は、その芳香族環がカルボニル、とくにエステルもしくはアミド基、または他の強力な電子吸引基を有する、特定のタイプの芳香族アミン末端を有するポリマーポリアミンの使用からもたらされる。カルボニル置換芳香族アミンは本明細書に記載する官能基のいずれかとの反応に用いることができると考えられるが、それらは官能基が高反応性イソシアネート基である場合とくに有用である。いずれかのこうした末端カルボニル置換芳香族アミンを用いることができるが、ポリアミンの非限定的な例としては、パラ-アミノ安息香酸およびオルト-アミノ安息香酸から誘導されるものがある。これらの化合物は、特定の二酸とともに特定のポリアミンとの反応により、本明細書に記載するポリアミドの末端上に適切に組み入れられる。PAPAは、例えば、上述の二酸およびエーテルジアミンのいずれかをパラ-アミノ安息香酸および/またはオルト-アミノ安息香酸の存在下で反応させることにより生成されるポリマーを含むことができる。例えば、PAPAは、24.0重量のPRIPOL1009水素化ダイマー酸、5.0重量のパラ-アミノ安息香酸、54.0重量のJEFFAMINED-2000、11.5重量のJEFFAMINED-400、および5.5重量のJEFFAMINE登録商標T403を215°Cで乾燥窒素を吹き込みながら、酸価が約1.0に低下し、アミン価が非電位差滴定により15、電圧差滴定により30~35に調節されるまで反応させることにより得ることができる。この材料は室温で、130°Cで約250cPの粘度および約13,000ダルトンの重量平均分子量を有する粘性液体である。いくつかの例では、PAPAの重量平均分子量Mwおよび/または数平均分子量Mnは所望と同程度に高くあり得るが、所望のアミン価および粘度により限定され得る。例えば、Mwは3000~40,000ダルトンの範囲内であり得、3000、4000、5000、6000、7000、8000、9000、もしくは10,000より大きく、および/または40,000、38,000、36,000、34,000、32,000もしくは30,000ダルトン未満であり得る。従って、多分散性はいずれかの値であり得るが、望ましくは1.5より大きく6未満、またはその間のいずれかおよびすべての範囲および部分範囲を含む、2.0~4.0の範囲内である。補助二酸および補助ジアミンを等価物に対して50未満の量で用い、本明細書に記載するPAPAを調製することができる。補助二酸は、例えば、アジピン酸および同様の直鎖脂肪族二酸であり得る。補助ジアミンとしては、例えば、エチレンジアミン、ピペラジン、1,2-ジアミノシクロヘキサン、イソホロンジアミン、1,3-ビスアミノメチルシクロヘキサン、ダイマージアミン例えば、CognisCorporationオハイオ州シンシナティから市販される、VERSAMINE551、ヘキサメチレンジアミン、2-メチル-1,5-ペンタンジアミン、ならびに同様の直鎖、分岐および環状脂肪族ジアミンを挙げることができる。ポリアミド化反応は、酸、とくにパラ-トルエンスルホン、リンおよび硫酸のような反応速度を増加させることが知られる触媒の存在下で行うことができ、真空の適用により反応の水を除去する。適切なPAPAは、室温で液体ではないものをさらに含む。いくつかの例では、非液体PAPAは、室温で固体例えば、低融点ポリアミンであり得る。これらのPAPAは、1,4-シクロヘキサンジカルボン酸の主な二酸部分および化学量論的に過剰な、その大部分が、例えば、D-400、D-2000、T-403、およびXTJ-500を含む、HuntsmanJEFFAMINE登録商標ポリアミンの群から選択されるポリアルキレンオキシポリアミンである、ポリアミンの反応からもたらされ得、反応が完了した後、PAPAは25°Cで固体であり、5未満の酸価を有し、約10~約70のアミン価を有し、50°C未満のリングアンドボール軟化点を有する。これらのポリアミドについて、ダイマー酸は、上記のような他の補助二酸とともに補助二酸として用いることができる。補助ジアミンも本明細書に記載するPAPAを調製するのに用いることができる。本明細書に記載する組成物および物品において用いられるポリマーポリアミンのさらなる例としては、本明細書において参照により全開示を組み入れる、米国特許第6,399,713号、第6,870,011号、および第6,956,099号に記載されるものが挙げられる。いくつかの例では、ポリアミンは第2級アミン末端ポリアミンSATPAである。SATPAのアミン価は100meqKOH/g以下であり得る。例えば、SATPAは10~100meqKOH/gのアミン価を有し得る。組成物は、例えば、第2級アミン末端ポリアミンSATPAおよびイソシアネート架橋剤の、混合する活性液体の存在下での反応生成物であり得る。ゲル組成物は、SATPA、液体活性物質、および架橋剤をブレンドすることにより調製することができる。組成物の形態は、ポリマーマトリックスを形成するのに用いられる反応物質によって決まり得る。例えば、ポリマーマトリックスは、第2級アミン末端ポリアミンならびにエポキシ基、イソシアネート基、無水物基、およびアクリレート基からなる群から選択される少なくとも2つの官能基を有する化合物の反応生成物を含むことができる。いくつかの実施形態では、ポリマーマトリックスは、第2級アミン末端ポリアミンおよび少なくとも2つのイソシアネート官能基を有する化合物の反応生成物を含むことができる。いくつかの例では、組成物はゲル例えば、透明な架橋ポリマーゲルの形態であり得る。他の例では、ポリマーマトリックスは、ポリアミドポリアミンおよび上述のような少なくとも2つの官能基を有する化合物の反応生成物を含むことができる。これらの例では、得られる組成物は粒子例えば、水性分散液中の粒子の形態であり得る。粒子の粒径は、1ミクロン~100ミクロン、例えば、2ミクロン~15ミクロンであり得る。例えば、粒子の粒径は、3ミクロン、4ミクロン、5ミクロン、6ミクロン、7ミクロン、8ミクロン、9ミクロン、10ミクロン、11ミクロン、12ミクロン、13ミクロン、または14ミクロンであり得る。上述のように、ポリマーマトリックスを生成する反応は活性液体の存在下で行われる。得られるポリマーマトリックスは、マトリックスの少なくとも一部、いくつかの実施形態ではマトリックス全体と混合した活性液体を含む。活性液体は、得られる組成物および/または物品に機能を与えるいずれかの液体であり得る。例えば、活性液体は揮発性または不揮発性有機液体であり得る。いくつかの例では、活性液体は担体液体例えば、希釈剤中に溶解した半固体または固体であり得る。適切な活性液体の例としては、治療活性液体、栄養活性液体、化粧品活性液体、殺虫活性液体、ランドリーケア活性液体、芳香油、表面処理化学物質、放射性トレーサ、界面活性剤、またはこれらの混合物が挙げられる。いくつかの例では、活性液体は芳香油すなわち、香気または香水であり得る。芳香油は、当業者に知られる多数の合成芳香化学物質および芳香性天然油のいずれかのブレンド物であり得る。有用なクラスの化学物質の例としては、リナロールアセテートおよびブチルアセテートバナナ油中に存在のようなエステル、メチルサリシレートヒメコウジの油中に存在のようなフェノール、1,8-シネオールユーカリ油中に存在のようなエーテル、ゲゲラニオールローズ油中に存在のようなアルコール、メントンスペアミント油中に存在のようなケトン、ならびにシンナムアルデヒドシナモン油中に存在のようなアルデヒドが挙げられる。適切なアルデヒドのさらなる例としては、シトラール、ベンズアルデヒド、p-アルキル置換ベンズアルデヒド、アニスアルデヒド、バニリン、ヘリオトロピン、およびアルキル置換シンナムアルデヒドが挙げられる。いくつかの場合、アルデヒドは、とくにイソシアネート-ポリアミン硬化システムをベースとするポリマーマトリックスについて、第1級アミンと反応し、ポリマーマトリックス硬化時間に影響し得る。理論に限定されることは望まないが、第2級アミンは、使用可能なプロトンを有さないので、アルデヒドとは反応しないと考えられる。よって、芳香剤中のアルデヒドは本明細書に記載する組成物および物品の調製中に第2級アミン架橋剤に影響しない。芳香剤中のアルデヒドからの影響を除去することができ、これはより一貫した製品および効率的な製造ももたらす。さらに、多数の芳香剤タイプを用い、高い例えば、50より大きい、55より大きい、60より大きい、65より大きい、70より大きい、75より大きい、80より大きい、または85より大きい芳香剤充填量を有する混合芳香油を調製することができる。本明細書に記載する組成物に有用な数百の市販の芳香油の具体例としては、ContinentalAromaticsニュージャージー州ホーソーンより供給されるオーシャンOcean、カントリーワイルドフラワーCountryWildflower、スピリングメドウSpringMeadow、およびモーニングレインMorningRain;Orlandi,Inc.ニューヨーク州ファーミングデールより供給されるマッキントッシュMacIntosh;BelleAireFragrancesイリノイ州マンデレインより供給されるエバーグリーンEvergreen、グリーンアップルGreenApple、およびヤンキーホームYankeeHome;AromaticFragrancesandFlavorsInternationalジョージア州マリエッタより供給されるチェリーCherry、バニラVanilla、ダウニーDowney、およびマルベリーMulberry;InternationalFragrancesTechnology,Inc.ジョージア州カントンより供給されるガーネットGarnet;AtlasProductsイリノイ州ティンリーパークより供給されるクリスプブリーズCrispBreeze、トロピカルフレグランスTropicalFragrance、およびオーシャンサイドミストOceansideMist;ならびにWesselFragrancesニュージャージー州イングルウッドクリフスより供給されるオレンジツイストOrangeTwist、リネンフレッシュLinenFresh、およびカントリーガーデンCountryGardenがある。活性液体は、意図する用途の組成物に効能を与えるレベルで用いることができる。活性成分は極めて強力であり、非常に低いレベル、例えば0.1未満のみで存在する必要があり得る。こうした場合、活性液体は担体中の強力な薬剤の溶液であると考えられる。これらの例では、活性液体または担体中に溶解した強力な薬剤は組成物および/または物品において低量充填物品について1~90以上のレベルで用いることができる。充填量は特定の活性液体、ポリマーマトリックス、およびその他の存在する化合物の作用によって決まり得る。これは形成される生成物の最終構成、すなわち、自立しているか、包含されているか、または担持されているかによっても決まり得る。いくつかの例では、活性液体は10重量~85重量または50重量~85重量の量で存在し得る。例えば、活性液体の量は、その間のすべての範囲および部分範囲を含む、1、2、5、10、15、20、30、40、50、60、70、80、または90であり得る。いくつかの例では、エアフレッシュナーの芳香油レベルは、いずれの埋め込まれた物品の重量も計算に入れない完成品の15~75重量例えば30~70重量であり得る。芳香油の量は、その間のすべての範囲および部分範囲を含むいずれの支持体または埋め込まれた物品の重量も計算に入れない組成物の15重量、20重量、25重量、30重量、40重量、50重量、60重量または75重量であり得る。不活性希釈剤または可塑剤は追加の量で存在し得、総液体レベルは組成物の20重量~90重量、例えば、組成物の40重量~80重量であり得る。同様に、反応性成分、活性液体および任意の液体の混合物は、まだ未硬化である間、水または他の水性媒体中に分散させることができ、得られる水中油型エマルジョンは界面活性剤により安定化させることができる。こうして乳化させた本発明の組成物の液滴は硬化し、固体固定化活性液体粒子の水性分散液を形成する。界面活性剤は本質的にアニオン性、カチオン性、または非イオン性であり得る。例としては、アニオン性塩:ナトリウムラウリルサルフェート;カチオン性第4級アンモニウム塩:ジ水素化獣脂ジメチルアンモニウムクロリド、コカミドプロピルベタイン、およびジベンジルジメチルアンモニウムクロリド;ならびに非イオン性ポリエトキシル化ソルビタンモノオレエートが挙げられる。こうしたエマルジョンは乳状液体であり、そのままで紙、ボール紙、セルロースパッド、セルロースパルプ、フェルト、織物、多孔質合成発泡体、多孔質セラミック、活性炭、土壌、珪藻土、キーゼルグールkieselguhr、木炭、シリカ、粘土、等のような多孔質媒体に含浸させる、またはこれらに限定されないが、プラスチックフィルム、金属箔、ゴム、セラミック、木材、ガラス、および革のような非多孔質基質上にコーティングすることができる。界面活性剤化合物は、ゲル分散物を安定化させるのに必要な量を超えて用いられる場合、それ自体活性化合物であり得る。界面活性剤は、水の有無にかかわらず用いることができる。ポリマーマトリックス内にこうして混合した界面活性剤は、芳香剤および他の活性成分とともに使用環境中にゆっくり放出され、よって、例えば、液体、または多孔質媒体に含浸させる場合、シートの形態の、トイレエアフレッシュナー/クリーナー、殺虫剤/消毒剤、ランドリー乾燥剤中の織物柔軟剤として役立つことができる。いくつかの例では、活性液体は、液体殺虫剤または担体液体に溶解した固体殺虫剤であり得る。本明細書において用いるように、殺虫剤とは、ヒト、貴重な動物例えば、家畜、または貴重な植物例えば、花、木、および食用作物に害または不快感を与える、または与え得るいずれかの生物を予防、破壊、忌避または低減することを意図したいずれかの物質または物質の混合物を指す。殺虫剤は、食物についてヒトと競合する、財産を破壊する、病気を蔓延させる、または不快である、昆虫、植物病原体、雑草、軟体動物、鳥、哺乳類、魚、線虫回虫および微生物を防除するのに用いられる化学物質または生物学的薬剤例えばウィルスまたは細菌を含む。多くの殺虫剤はヒトにとって有毒であるので、例えば、それらを無害な担体液体に溶解した後、それらをポリマーマトリックス内に混合および固定化することにより、それらの使用および放出を制御することが有用である。殺虫剤は天然由来または合成であり得る。合成殺虫剤の例としては、有機ホスフェート、カルバメート、有機塩素、およびピレスロイドが挙げられる。有機ホスフェートおよびカルバメートは、アセチルコリン、神経伝達物質を制御する酵素を混乱させることにより、神経系に影響を及ぼし得る。それらは通常、環境中では持続性でない。混合による固定化は、環境に害を与えることなく有機ホスフェートが長期間有効であるのを助けることができる。有機塩素例えば、DDTおよびクロルデンは従来一般的に用いられたが、多くはそれらの健康および環境への影響ならびにそれらの持続性のため市場から排除された。ピレスロイドは天然発生ピレスリンの合成版として開発され、環境中での安定性を向上し、それらのコストを低下した。いくつかの殺虫剤は、動物、植物、細菌のような天然材料から誘導され、例としてはキクから抽出される天然発生材料、ピレスリンがある。生物殺虫剤としては、活性成分として微生物例えば、細菌、真菌、ウィルス、原生動物で構成される微生物殺虫剤が挙げられる。微生物殺虫剤は、多くの異なる種類の害虫を防除することができるが、各個別の活性成分はその標的害虫に比較的特異的である。例えば、特定の雑草を防除する真菌、および特定の昆虫を殺す他の真菌がある。もっとも広く用いられる微生物殺虫剤は、バチルスチューリンゲンシス、またはBtの亜種および株である。殺虫剤は、それらが対抗する害虫のタイプによって分類することができる。有用な殺虫剤の例としては、湖、運河、水泳プール、水槽、およびその他の場所における藻を駆除する殺藻剤;ボートの底のような水面下の表面に付着する生物を殺す、または忌避する防汚剤;微生物例えば細菌およびウィルスを殺す抗微生物剤;砂糖のような食品を含む例えば、昆虫または齧歯類を罠に誘引するための害虫を引き付ける誘引剤;動物、植物、細菌、および特定の鉱物のような天然材料から誘導される活性剤である生物殺虫剤;微生物を殺す殺生物剤、無生物上の病気を引き起こす微生物を殺す、または不活性化する消毒剤および清浄剤、真菌胴枯れ病菌、うどん粉病菌、かび菌、およびさび菌を含むを殺す殺真菌剤;望ましくない場所に生える雑草および他の植物を殺す除草剤;昆虫および他の節足動物を殺す殺虫剤、植物および動物を食べるダニを殺す殺ダニ剤ダニ駆除剤ともいう;昆虫または他の微生物を含む害虫を殺す、抑制する、またはこれに対抗する微生物殺虫剤;カタツムリおよびナメクジを殺す軟体動物駆除剤;線虫植物の根を食べる微視的なミミズ状生物を殺す殺線虫剤;昆虫およびダニの卵を殺す殺卵剤;昆虫の交尾行動を混乱させるフェロモン;昆虫例えば蚊および鳥を含む害虫を皮膚または種のような表面から忌避する化学物質である忌避剤;ネズミおよび他の齧歯類を病気にする、忌避する、または殺す殺鼠剤;昆虫の脱皮、蛹期から成虫への成熟または他の生命プロセスを混乱させる昆虫成長調整剤;ならびに植物の予想される成長、開花、または繁殖速度を変化させる物質肥料または他の植物栄養素を除くである植物成長調整剤が挙げられる。網羅的であることを意味することなく、活性液体として用いることができる殺虫剤の具体例としては:2,4-D、2,4-DB、DCPAクロルタール、MCPA、アバメクチン、アセフェートオルテン、アセトクロール、アシフロルフェン、アラクロール、アルジカルブ、アレスリン、アメトリン、アミトラズ、アトラジン、アザジラクチン、アジノホス-メチル、バチルスチューリンゲンシス、ベンジオカルブ、ベノミル、ベンスリド、ベンタゾン、ビフェンスリン、ブロマシル、ブロモキシニル、ブチレート、カコジル酸、カプタフォル、カプタン、カルバリル、カルボフラン、カルボフェノチオン、カルボキシン、クロラムベン、クロルダン、クロロベンジレート、クロロピクリン、クロロタロニル、クロルピリフォス、クロロプロファム、クレトジム、クロマゾン、クマフォス、シナジン、シフルスリン、シペルメスリン、ダラポン、ダミノジド、DEET、DDT、デルタメスリン、デメトン-S-メチル、ジアジノン、ジカムバ、ジクロルボス、ジクロフォプ-メチル、ジコフォル、ジクロトフォス、ジエンクロール、ジフルベンズロン、ジメトエート、ジメトモルフ、ジノカプ、ジノセブ、ジファシノン、ジクォートジブロミド、ジスルフォトン、ジウロン、ドジン、エチレンジブロミド、エンドスルファン、エンドサール、EPTC、エスフェンバレート、エテフォン、エチオン、フェナミホス、フェニトロチオン、フェノキシカルブ、フェンチオン、フルアジフォプ-p-ブチル、フルシトリネート、フルメツロン、フルバリネート、フォルペット、フォノフォス、フォルモチオン、ハロキシホプ、ヘプタクロル、ヘキサクロロベンゼン、ヘキサジノン、ヒドラメチルノン、イマザリル、イマザキン、イマゼタビル、イミダクロプリド、イプロジオン、イソフェンホス、ラクトフェン、ラムダ-シハロトリン、リンダン、リヌロン、マラチオン、マンコゼブ、マネブ、メコプロプ、メタラキシル、メタアルデヒド、メタミドホス、メチダチオン、メソミル、メトプレン、メトキシクロール、メチルブロミド、メチルパラチオン、メチラム、メトラクロール、メトリブジン、メツルフロン-メチル、メビンホス、モリネート、モノクロトホス、ナレド、ナプロパミド、ニコスルフロン、オリザリン、オキサミル、オキシフルオルフェン、パラコート、パラチオン、ベンジメタリン、ペンタクロロフェノール、ペルメスリン、ホレート、ホサロン、ホスメット、ピクロラム、プリミスルフロン-メチル、プロメトリン、プロナミド、プロパニル、プロパジン、プロペタンホス、プロポキスール、ピレスリンおよびピレスロイド、キントゼン、キザロフォプ-p-エチル、レスメトリン、ロテノン、リアニア、シリロシド、セトキシジム、シマジン、ストレプトマイシン、スルホメツロン-メチル、テブチウロン、テメホス、テルバシル、テルブホス、テルブトリン、チアベンダゾール、チラム、トリアジメフォン、トリアレート、トリクロルフォン、トリクロピル、トリフルラリン、トリフォリン、バリダマイシン、ベルノレート、ビンクロゾリン、ワルファリン、ジネブ、ならびにジラムが挙げられる。液体フェロモンまたは担体液体中に溶解した固体フェロモンは、本明細書に記載するポリマーマトリックスと混合し、例えば、捕虫器、釣り用疑似餌、ネズミ捕り器、等において餌または疑似餌として機能することができる物品を製造することもできる。フェロモンは一般的には6~20個の炭素原子のエステル、アルデヒド、アルコールおよびケトンであり、このため芳香剤化合物と似ており、芳香剤化合物について上述したように固定化することができる。その多くは害虫とはみなされない、多くの動物および昆虫種について同定された数百のこうした化合物がある。本明細書に記載する物品において用いることができる代表例としては、例えば、EまたはZ-13-オクタデセニルアセテート;EまたはZ-11-ヘキサデセナール;EまたはZ-9-ヘキサデセナール;ヘキサデカナール;EまたはZ-11-ヘキサデセニルアセテート;EまたはZ-9-ヘキサデセニルアセテート;EまたはZ-11-テトラデセナール;EまたはZ-9-テトラデセナール;テトラデカナール;EまたはZ-11-テトラデセニルアセテート;EまたはZ-9-テトラデセニルアセテート;EまたはZ-7-テトラデセニルアセテート;EまたはZ-5-テトラデセニルアセテート;EまたはZ-4-トリデセニルアセテート;EまたはZ-9-ドデセニルアセテート;EまたはZ-8-ドデセニルアセテート;EまたはZ-5-ドデセニルアセテート;ドデセニルアセテート;11-ドデセニルアセテート;ドデシルアセテート;EまたはZ-7-デセニルアセテート;EまたはZ-5-デセニルアセテート;EまたはZ-3-デセニルアセテート;オクタデカナール;ZまたはE,ZまたはE3,13-オクタデカジエニルアセテート;ZまたはE,ZまたはE2,13-オクタデクジエニルアセテート;Z,ZまたはE-7,11-ヘキサデカジエニルアセテート;Z,E9,12-テトラデカジエニルアセテート;E,E-8,10-ドデカジエニルアセテート;Z,E6,8-ヘネイコサジエン-11-オン;E,E7,9-ヘネイコサジエン-11-オン;Z-6-へネイコセン-11-オン;7,8-エポキシ-2-メチルオクタデカン;2-メチル-7-オクタデセン;7,8-エポキシオクタデカン;Z,Z,Z-1,3,6,9-ノナデカテトラエン;5,11-ジメチルヘプタデカン;2,5-ジメチルヘプタデカン;6-エチル-2,3-ジヒドロ-2-メチル-4H-ピラン-4-オン;メチルジャスモネート;α-ピネン;β-ピネン;テルピノレン;リモネン;3-カレン;p-シメン;エチルクロトネート;ミルセン;カンフェン;カンファー;1,8-シネオール;α-クベベン;アリルアニソール;ウンデカナール;ノナナール;ヘプタナール;E-2-ヘキセナール;E-3-ヘキセナール;ヘキサナール;ベルベネン;ベルベノン;ベルベノール;3-メチル-2-シクロへキセノン;3-メチル-3-シクロへキセノン;フロンタリン;エキソおよびエンドブレビコミン;リネアチン;マルチストリアチン;チャルコグラン;7-メチル-1,6-ジオキサスピロ4,5-デカン,4,8-ジメチル-4E,8E-デカジエノリド;11-メチル-3Z-ウンデセノリド;Z-3-ドデセン-11-オリド;Z,Z-3,6-ドデセン-11-オリド;Z-5-テトラデセン-13-オリド;Z,Z-5,8-テトラデセン-13-オリド;Z-14-メチル-8-ヘキサデセナール;4,8-ジメチルデカナール;γ-カプロラクトン;へキシルアセテート;E-2-ヘキセニルアセテート;ブチル-2-メチルブタノエート;プロピルヘキサノエート;へキシルプロパノエート;ブチルヘキサノエート;へキシルブタノエート;ブチルブチラート;E-クロチルブチラート;Z-9-トリコセン;メチルユーゲノール;α-イオノン;4-p-ヒドロキシフェニル-2-ブタノンアセテート;E-β-ファルナセン;ネペタラクトン;3-メチル-6-イソプロペニル-9-デセニルアセテート;Z-3-メチル-6-イソプロペニル-3,9-デカジエニルアセテート;EまたはZ-3,7-ジメチル-2,7-オクタデカジエニルプロピオネート;2,6-ジメチル-1,5-ヘプタジエン-3-オルアセテート;Z-2,2-ジメチル-3-イソプロペニルシクロブタンメタノールアセテート;E-6-イソプロピル-3,9-ジメチル-5,8-デカジエニルアセテート;Z-5-1-デセニルジヒドロ-23H-フラノン;2-フェネチルプロピオネート;3-メチレン-7-メチル-7-オクテニルプロピオネート;3,11-ジメチル-2-ノナコサノン;8-メチレン-5-1-メチルエチルスピロ11-オキサビシクロ8.1.0-ウンデセン-2,2-オキシラン-3-オン;2-プロピルチエタン;3-プロピル-1,2-ジチオラン;3,3-ジメチル-1,2-ジチオラン;2,2-ジメチルチエタン;EまたはZ-2,4,5-トリメチルチアゾリン;2-sec-ブチル-2-チアゾリン;およびイソペンテニルメチルスルフィドが挙げられる。具体的なフェロモンとしては、以下:8-メチル-2-デシル-プロピオネート;14-メチル-1-オクタデセン;9-トリコセン;トリデセニルアセテート;ドデシルアセテート;ドデセニルアセテート;テトラデセニルアセテート;テトラデカジエニルアセテート;ヘキサデセニルアセテート;ヘキサデカジエニルアセテート;ヘキサデカトリエニルアセテート;オクタデセニルアセテート;ドデカジエニルアセテート;オクタデカジエニルアセテート;およびZ,E-9,12-テトラデカジエン-1-オルが挙げられる。活性液体は活性成分の液体形態であり得、または担体液体希釈剤により溶解含有および希釈された活性成分の固体、液体もしくは気体形態であり得る。いくつかの例では、活性液体は、水および水中に溶解した活性剤を含む、またはこれらで構成することができる。あるいは、活性液体は有機液体および液体中に溶解した活性剤を含む、またはこれらで構成することができる。活性液体中に含有される活性成分の例は、生物学的に許容可能な担体と任意で組み合わされる、薬剤、薬物、医薬品、生体医薬品のような治療活性成分ヒトまたは動物用であり得る。さらに、活性液体中に含有される活性成分の例は、アミノ酸、ビタミン、炭水化物、および/またはステロイドのような生物学的化合物であり得る。生物学的化合物の例としては、DNA、RNA、オリゴヌクレオチド、変性DNA、変性RNA、タンパク質、ポリペプチド、および変性ポリペプチドを含むバイオポリマー、バイオコポリマー、またはキメラが挙げられる。ポリマーマトリクッスにおいて用いられる追加成分としては、例えば、可塑剤、希釈剤、促進剤、遅延剤、粘着付与剤、充填剤、および着色剤が挙げられる。フタレート、ベンゾエート、サリシレート、およびラクテートエステル、アルコール、ポリオール、ポリアルキレングリコール、ならびにアルコール、ポリオールおよびポリアルキレングリコールのアルキルおよびアリールエーテルは、有用な可塑剤/希釈剤の例である。これらは製品柔軟性を増加させ、活性物質の放出を向上し、製品コストを低下させる。反応性希釈剤および不活性希釈剤を用い、初期ブレンド物粘度を低下させることもできる。考えられる希釈剤としては、これらに限定されないが、各種モノおよびジグリシジルエーテル、グリコール、ならびにN-メチルピロリドンが挙げられる。ノニルフェノールおよび2,4,6-トリスジメチルアミノメチルフェノールのようなフェノールは、本明細書に記載するエアフレッシュナーを硬化するのに必要な時間を短縮することができるエポキシ-アミン硬化反応の既知の促進剤の例である。反応促進剤としては、例えば、いずれかのアルコール含有化合物および/または水および/またはこれらの混合物が挙げられる。さらに、ロジンエステルおよびポリテルペンのような樹脂は、エポキシまたは希釈剤/可塑剤中に溶解し、最終製品に粘着性を加えることができる。適切な樹脂の例としては、ArizonaChemicalフロリダ州ジャックソンビルから市販される、SYLVATAC、SYLVARES、およびSYLVALITEが挙げられる。本明細書に記載する組成物および/または物品は、エポキシ、イソシアネート、無水物、およびアクリレートから選択される少なくとも2つの官能基を有する化合物をポリアミンと活性液体の存在下で反応させることにより例えば、接触、混合、またはブレンドすることにより製造することができる。得られる混合物は、硬化前後、均質であり得る。反応性成分および活性液体のこうした接触、混合、およびブレンドすなわち、反応ステップは10~50°Cの温度で行うことができる。いくつかの例では、反応ステップは室温で行われる。他の例では、反応ステップは、例えば、その間のすべての範囲および部分範囲を含む、10°C、15°C、20°C、25°C、30°C、35°C、40°C、45°C、または50°Cで行うことができる。成分および任意の成分はいずれの順序で添加することもできる。いくつかの例では、活性液体は、マトリックス形成反応がその高粘度および増加する弾力性がブレンド操作を不可能にする点まで進む前に添加される。アミンが固体である場合、希釈剤液体中、活性液体中、または両方の混合物中にまず溶解させることができる。温度およびブレンド条件は、早期硬化、すなわち接触、混合、またはブレンドステップ中の広範囲の硬化を不可能にするように制御することができる。混合物はその後均質な熱硬化性固体となり得る。硬化温度はブレンド操作温度とは異なり得、10~100°Cの範囲内、例えば、その間のすべての範囲および部分範囲を含む、10°C、20°C、30°C、40°C、50°C、60°C、70°C、80°C、90°C、および100°Cであり得る。効果速度は、少なくとも6つの因子:硬化温度、官能基およびアミン基濃度、これらの割合、アミンの構造、促進剤/遅延剤濃度、ならびに芳香油/希釈剤の組成の関数である。従って、硬化時間は幅広く変化し得る。混合および/または硬化はモールド内で行うことができる。例えば、低温手順は、室温でブレンドし、ブレンド物をモールドに注ぎ、これを封止し、ブレンド物を室温で放置するステップを含むことができる。こうした手順は、選択される官能基および反応条件に応じて数分~数日かかり得る。例えば、イソシアネート-アミンマトリックスはエポキシ-アミンマトリックスよりも顕著に早く反応する。別の例は、エポキシ-アミンマトリックスについてより有用な予備硬化手順であり、これは室温でブレンドし、密封し、70°Cまで30~90分間加熱して部分硬化物を得るが、組成物をゲル化しないステップ後、得られる部分硬化物をモールドに注ぎ、これを室温で放冷するステップを含むことができる。こうした手順は1時間~2日かかり得る。最後に、別の例として高温手順があり、これは室温でブレンドし、パウチまたはモールドに注ぎ、これを密封し、これを60~100°Cの範囲内の温度まで加熱するステップを含むことができる。こうした手順は数分~数時間かかり得る。本明細書に記載する方法のステップはいずれの順序で行うこともでき、追加ステップを追加することができる。さらに、硬化時間は、0.01時間~60時間例えば、5分~20時間または10分~100分で変動することができる。いくつかの例では、硬化時間は、その間のすべての範囲および部分範囲を含む、10時間、20時間、30時間、40時間、50時間、60時間、70時間、80時間、90時間、または100時間であり得る。いくつかの例では、その方法は、活性液体、液体ポリエポキシ、および液体ポリアミンをブレンドし、混合物を形成するステップを含む。成分のブレンドは10~40°Cで行うことができる。しかしながら、ブレンドは、いずれの温度感受性活性成分の損失も引き起こさないように行うことができる。ブレンドの温度は、その間のすべての範囲および部分範囲を含む、10°C、15°C、20°C、25°C、30°C、35°C、または40°Cであり得る。エポキシ含有化合物が用いられる場合、硬化の温度は室温、すなわち25°Cであり得るが、活性液体成分の温度感受性およびその揮発性に応じて、より高くあり得る。活性液体が容易に分解せず、硬化が封止されたモールドにおいて行われる場合、硬化温度は、例えば、約60°Cであり得る。この温度で、一般的な配合物の硬化は約3~6時間、または促進剤が用いられる場合これより短い時間で起こる。いくつかの例では、本明細書に記載する方法は、活性液体、液体希釈剤、液体ポリイソシアネート、および液体ポリアミンをブレンドし、液体固定化ポリウレア組成物に硬化する混合物を形成するステップを含む。成分のブレンドは、例えば、10~40°Cで行うことができる。しかしながら、ブレンドはいずれの温度感受性活性成分の損失も引き起こさないように行うことができる。ブレンドの温度は、その間のすべての範囲および部分範囲を含む、10°C、15°C、20°C、25°C、30°C、35°C、または40°Cであり得る。いくつかの実施形態では、触媒はポリアミンとイソシアネートとの間の反応中に存在しない。しかしながら、触媒の非存在下でも、ポリアミンとイソシアネートとの間の反応は室温で急速であり得る。これらの例では、速度調整剤すなわち、遅延剤を用い、反応を遅らせ、成分をブレンドしてモールドに注ぐのに十分な時間をもたらすことができる。有用な速度調整剤としては、例えば、一般的な精油および芳香油中に通常存在するもののようなアルデヒドが挙げられる。他の速度調整剤としては、匂いが穏やかなもの、または活性液体の匂いを強め得るものが挙げられる。有用な遅延剤の例としては、ベンズアルデヒド、バニリン、およびサリシルアルデヒドのような芳香族アルデヒド;シンナムアルデヒドおよびメチルシンナムアルデヒドのようなα,β不飽和芳香族アルデヒド;シトラール、シクロシトラール、およびシトロネラールのようなテルペンアルデヒド;ならびにイソブチルアルデヒド、リラール、2-フェニルプロピオンアルデヒド、等のようなC4~C18脂肪族および脂環式アルデヒドが挙げられる。イソシアネート含有化合物が用いられる場合上述の遅延剤を用いることができるが、こうした遅延剤は本明細書に記載する方法のいずれかにおいて任意で用いることができる。アルデヒド速度調整剤は、ポリアミンを反応させ、イミンの形態のブロックドアミンを形成することにより、反応の速度を遅らせる。いくつかの実施形態では、この反応は室温で行うことができる。この反応の速度は、アルデヒドの濃度;アルデヒドが脂肪族もしくは芳香族、または直鎖もしくは分岐であるか;側鎖の官能性;側鎖の酸性/アルカリ性;側鎖の電子供与または受容能;立体因子;および他の因子のような、いくつかの因子によって決まる。これらの反応では、アルデヒドおよびポリアミン反応物質はイミンと平衡状態であり、水は副産物である。化学量論的な量未満のアルデヒドが存在する場合、イミンを生成する反応は、使用可能なアルデヒドのすべてがアミンと相互作用するまで進むことができる。これらの反応では、未反応アミンは可逆反応および平衡定数の値により存在し得る。イソシアネートの添加後、アミンはイソシアネートと反応し、よってより多くのアミンを生成する方向に平衡を駆動することができる。マトリックス形成反応が進むにつれ、システム中のアミンはアルデヒドに対してより少なくなり得、これは阻害をもたらす。よって、効果的なレベルのアミンは化学量論的な量未満であり得る。水の存在はプロセスの逆転を引き起こし、よって水は促進剤として用いられ、アルデヒドの効果を打ち消し得る。以下にアルデヒドのタイプおよび使用レベルのイソシアネート-ポリアミン反応の硬化時間に対する影響を示す表を示す。ポリアミンとイソシアネートとの間の反応は、室温で、触媒の非存在下でも急速であり得る。いくつかの例では、触媒は存在しない。これらの例では、速度調整剤すなわち、遅延剤を用い、反応を遅らせ、成分をブレンドしてモールドに注ぐのに十分な時間をもたらすことができる。有用な速度調整剤としては、例えば、一般的な精油および芳香油中に通常存在するもののようなアルデヒドが挙げられる。他の例としては、匂いが穏やかなもの、または活性液体の匂いを強め得るものが挙げられる。有用な遅延剤の例としては、ベンズアルデヒド、バニリン、およびサリシルアルデヒドのような芳香族アルデヒド;シンナムアルデヒドおよびメチルシンナムアルデヒドのようなα,β不飽和芳香族アルデヒド;シトラール、シクロシトラール、およびシトロネラールのようなテルペンアルデヒド;ならびにイソブチルアルデヒド、リラール、2-フェニルプロピオンアルデヒド、等のようなC4~C18脂肪族および脂環式アルデヒドが挙げられる。イソシアネート含有化合物が用いられる場合上述の遅延剤を用いることができるが、こうした遅延剤は本明細書に記載する方法のいずれかにおいて任意で用いることができる。硬化時間を増加させる別の方法としては、本明細書に記載する方法に従って調製されるカルボニル置換芳香族アミン末端を有するPAPAを用いるものが挙げられる。以下に、PAPAおよびDESMODURN3300の反応から誘導されるマトリックスにより50濃度で固定化した4つの市販の芳香剤の硬化時間すなわち、混合から流動しなくなるまでの時間を示すが、PAPAは非芳香族第1級アミン末端、またはカルボニル置換芳香族アミン末端を有する、すなわち、PAPAはパラ-アミノ安息香酸との反応により終端する。イソシアネート含有化合物が用いられる場合、硬化温度は室温、すなわち25°Cであり得るが、所望の硬化時間に応じて、より高くまたはより低くあり得る。例えば、活性液体が容易に分解せず、非常に急速な硬化が望ましい場合、硬化は封止したモールドにおいて約50°Cの硬化温度で行うことができる。室温で、第1級脂肪族アミン末端PAPAをベースとする一般的な配合物の硬化は少量の遅延剤の存在下またはその非存在下で行われ、一般的な硬化時間は1秒未満~約30分である。時間は、その間のいずれかおよびすべての範囲および部分範囲を含む、0.1分、0.5分、1分、5分、10分、20分、または30分であり得る。室温でのカルボニル置換芳香族アミン末端ポリアミンをベースとする一般的な配合物の硬化は、遅延剤の存在下で行われる場合約10分~2日かけて行うことができるが、遅延剤の非存在下では20~600分の範囲内であり得る。時間は、その間のいずれかおよびすべての範囲および部分範囲を含む、20分、50分、100分、200分、300分、または600分であり得る。本明細書では、本明細書に記載する組成物を含む物品についてさらに記載する。いくつかの例では、物品は、任意で多孔質支持体材料であり得る、支持体材料をさらに含む。本明細書に記載する物品はゲル化組成物を含むことができる。こうした物品の例としては、これらに限定されないが、医薬的に活性な活性液体を有する医薬デバイス、殺虫剤である活性液体を有する殺虫剤デバイス、ランドリーケア用の活性液体を有するランドリーケアデバイスすなわち、柔軟剤、芳香剤、コンディショナー、洗浄剤、防汚剤、表面処理剤、等、または芳香剤である活性液体を有するエアフレッシュナーが挙げられる。いくつかの例では、本明細書に記載する物品は水性分散液の形態の組成物を含むことができる。これらの物品の例としては、サンケア製品、スキンケア製品、エアフレッシュナー、ランドリー芳香剤シート、ランドリー織物柔軟剤シート、ランドリー静電気防止剤シート、保管用芳香剤物品、医薬分配物品、栄養分配物品、バイオ医薬分配物品、殺カビ剤分配物品、殺菌剤分配物品、殺虫剤分配物、装飾物品、バイオメディカルセンサー、および/または分析用デバイスが挙げられる。本明細書に記載する物品は、潜在的な消費者にとって魅力的ないずれかの所望の形状に加工することができる。こうした形状は、モールドで形成される3次元形状、または予備形成された薄いシートから打ち出し機で切り出される平坦形状であり得る。形状としては、本質的に幾何学的なもの、例えば、三角形、正方形、円形、球形、楕円形、規則正しい幾何学的図形、不規則な幾何学的図形、等を挙げることができる。例えば、エアケア物品は、これらに限定されないが、円盤、輪、円筒、正方形、長方形、五角形、六角形、星、ハート、半球、球、立方形、花、動物、文字、数字、ロゴ、商標、および顔のような多数のさまざまな幾何学的および芸術的形状を有することができる。こうした形状は、適切な形状のモールドを製造することが知られる方法によってのみ限定される。これらの物品は、可溶性染料で、または顔料で着色することができる。これらの着色剤は、反応性成分の最終混合前に溶解または分散させることができる。これらの着色剤は従来型、蛍光性、真珠光沢性、温度感受性、光感受性、pH感受性、または湿度感受性であり得る。後者の4つの着色剤は、環境条件が変化すると色が変化する、または物品中の活性成分の消耗を示す新規製品の調製を可能にする。硬化前の組成物は流体であるので、こうしたモールドに容易に注ぐことができ、よって小さなくぼみ、曲線、ロゴ、エッチング、およびその他の浮き出しまたは彫り込み模様のような正確な形状をとることができる。これはとくに、物品がホルダに直接適合し、複雑な形状の表面、例えば身体の部分、加熱されたポプリ皿、電球のような曲面、またはパッケージの内部に接着するように設計される場合、有利である。硬化前に不溶性物質を反応性混合物中に懸濁させることができ、架橋すると、システムは懸濁した物質を閉じ込める。懸濁物質は、アイコン、ビーズ、グリッター、ジェム、シャード等のような装飾アイテム;葉、種、茎、針状葉、堅果、等のような植物成分;蝋、砂糖、コーヒー粉末、餌粒子、不溶性無添加、色または味付き塩のような不溶性粉末材料;またはこうして形成される分散物を安定化させる界面活性剤の補助の有無にかかわらず、マトリックス形成流体中に泡を形成する起泡作用もしくは気体との他の意図的な混合による空気もしくは他の気体とともに、水、グリセリン、シリコーン流体、および染料、活性材料、酸、塩基等の水溶液であり得る。あるいは、気体は、例えば、窒素、酸素、または二酸化炭素生成物質の熱分解のような化学的手段によりマトリックス形成組成物内に生成することができる。こうした化合物の例としては、カルボン酸、アゾビスイソブチロニトリル、過酸化水素、および炭酸または重炭酸ナトリウムがある。この方法に用いることができるカルボン酸は重合化脂肪酸である。いくつかの例では、本明細書に記載する物品は、架橋マトリックスにより固定化された、上で挙げたものから選択される芳香油または他の活性液体および成分を含むことができる。他の例では、物品は、固定化液体ならびに、その中に反応成分、活性物質および他の液体ならびに任意の成分の混合物を硬化が起きる前に注ぐ、または硬化が起きた後に適合する、コンテナ、ブラケット、またはホルダのような、支持体で構成することができる。コンテナに注がない場合、硬化後の物品はコーティング、印刷、またはそうでなければスタンド、プレート、ボウル、ディッシュ、ブラケット、ホルダ、もしくは他の支持デバイスにより装飾、包装もしくは担持することができる。コンテナに注ぐ場合、コンテナはガラス、セラミック、金属、紙、プラスチック、またはその他の油不浸透性材料製であり、シリンダー、チューブ、ボウル、ディッシュ、等のようないずれかの便利な形状であり得る。コンテナはそれ自体、ヒーター、ファン、ブローワー、または他の機械的補助具を備えることができる芳香剤分配デバイスに適合するように設計されたホルダ、チャンバ、またはレセプタクル中に適合するように成形することができる。物品が加熱されることを意図する場合、ヒーターは架橋マトリックス固定化活性液体の外部にあり得る、または内部にあり得る、すなわち、架橋物品中に囲まれ、または埋め込まれ得る。こうしたデバイスの例としては、マトリックスが硬化した後、電気をかけ、よって内部から架橋組成物を加熱することができる抵抗加熱ワイヤが通ったコンテナ中に注がれる反応性組成物がある。同様に、組成物は、まだ液体である間に、紙、ボール紙、セルロースパッド、セルロースパルプ、フェルト、織物、多孔質合成発泡体、多孔質セラミック、活性炭、土壌、珪藻土、キーゼルグール、砂、炭、シリカ、粘土、等のような多孔質材料中に含浸させる、またはこれらに限定されないが、プラスチックフィルム、金属箔、ゴム、セラミック、木材、ガラス、および革を含む非多孔質基質上にコーティングすることができる。同様に、反応性成分、活性液体および任意の液体の混合物は、まだ未硬化である間に、水または他の水性媒体中に分散させることができ、得られるエマルジョンは界面活性剤により任意で安定化させることができる。こうして乳化させた本明細書に記載する組成物の液滴は、その後硬化し、固体ゲル粒子の分散物をもたらすことができる。これは、分散形態のカプセル化活性油を調製するためのプロセスと考えることができる。こうした材料は、乳状液体であり、そのままで、紙、ボール紙、セルロースパッド、セルロースパルプ、フェルト、織物、多孔質合成発泡体、多孔質セラミック、活性炭、土壌、珪藻土、キーゼルグール、砂、炭、シリカ、粘土、等のような多孔質媒体中に含浸させる、またはこれらに限定されないが、プラスチックフィルム、金属箔、ゴム、セラミック、木材、ガラスおよび革を含む非多孔質基質上にコーティングすることができる。いくつかの例では、コンテナは揮発性活性液体でほぼ充填することができ、その後本明細書に記載する組成物で充填し、これにより封止することができ、よって架橋マトリックスのバリアまたは膜の後ろに揮発性材料を閉じ込めることができる。こうした配置は、蓄えられた揮発性液体が、液体含浸マトリックスのバリアを通して拡散するので、非常にゆっくり継続的に放出されることを可能にする。いくつかの例では、物品成分は、所望の最終特性例えば、芳香剤放出、安定性のいずれも失うことなく水に不溶性であり得、水は、架橋組成物中に組み入れられる場合、使用寿命の終わりを示す収縮、または染料もしくは塩のような水溶性活性成分の導入を引き起こすような、いくつかの有用な目的に任意で役立ち得る。いくつかの例では、物品は、1ポリアミン、活性液体ならびに希釈剤、可塑剤、充填剤、安定剤、および着色剤を含むいずれかの所望の任意成分をブレンドするステップ;2この混合物をさらなる量の可塑剤、充填剤、安定剤、および着色剤で任意で希釈したポリエポキシまたはポリイソシアネート成分とブレンドするステップ;3シートまたはスラブとして最終ブレンド物を支持体、フォーム、コンテナまたはモールドに注ぐステップ;4注いだブレンド物を任意で覆い、または封止し、これを汚染物質から保護し、揮発性成分が蒸発するのを防止するステップ;5これをブレンド物が硬化するまで任意で保存するステップ;ならびに6硬化した固定化液体物品をシート、スラブ、フォーム、コンテナ、またはモールドから任意で取り出し、これを別の形状に切り出す、またはこれをコンテナ中で製造された状態で用いるステップにより調製することができる。物品がエアフレッシュナーである場合、これは能動的および/または受動的であり得る。能動的エアフレッシュナーは、濃縮または希釈芳香化合物を分配するヒーターおよびファンのような可動部品を有する比較的複雑なデバイス、または芳香化学物質、担体液体、および噴射剤を充填したスプレー缶を含む。能動的エアフレッシュナーは、占有者が処理するエリアに材料を分配することを必要とする。受動的エアフレッシュナーは、多くの形態で入手可能であるが、本質的に固定された液体化学物質:固体支持体中に、および/またはこれにより固定化された芳香油を含む多成分物品である。支持体材料は単純であり、例えば、ボール紙、吸い取り紙、綿、または他の繊維質材料片であり得る。支持体材料は複雑であり、例えば、水性分散液ゼラチンまたは非水性ゲル例えば、ポリアミド樹脂により、ゲル化であり得る。エアフレッシュナーは透明であり得るが、いくつかの実施形態では、不透明であり得る。いくつかの例では、物品は、透明またはほとんど透明例えばつや消しかつロバストである、視覚的に魅力的な固体エアフレッシュナー、とくに部屋、クローゼット、引き出し、バッグ、エリア、コンテナ、または自動車室内フレッシュナーである。これらの例では、活性液体は芳香性組成物すなわち芳香油、香気、または香水である。本明細書において用いるように、ロバストの語は、物品を安価に包装し、変形することなく取り扱うことができることを意味する。芳香性材料を含有する組成物は担持されすなわち、コンテナまたはホルダ中に、または自立し得る。とくに、エアフレッシュナーをそのパッケージまたは包装から出す際、特別なケアは必要ない。さらに、エアフレッシュナーは、その使用寿命にかけて、または適切なパッケージ中での適度な保護によって、その保存および取り扱い寿命にかけて、温度、湿度、および露光の変化に耐えることができる。エアケア組成物はシネレシス発汗としても知られるを含まない場合もあり得る。製品のマトリックス材料は、ほぼ非毒性であり、その保存包装から取り出す際、皮膚刺激を引き起こさない。エアケア組成物は、芳香油の支持体として多孔質粉末、織物または繊維を用いることができるが、これらの使用は必要ではない。以下の実施例は、本明細書に記載する方法および化合物の特定の態様をさらに示すことを意図し、特許請求の範囲を限定することは意図しない。[実施例1]少量の緑色染料を含むエアフレッシュナー成分名称および量は以下に記載をガラスバイアルに計り入れ、周囲温度で木製撹拌棒を用いて手で一緒に撹拌した。混合物の一部8.0gをその後平坦、長方形、2.50インチ×3.25インチの未コーティングポリスチレンモールドに注いだ:エポキシ樹脂:EPALLOY登録商標5001、10.00g;55.1硬化剤:1,3-BAC、3.55g;19.6芳香油:BelleAireエバーグリーン、4.55g;25.1染料:緑色、0.05g;0.3。翌日、試料は硬質、透明、非粘着性、および柔軟だった。これは、モールドにわずかに粘着したのみで、モールドから手で取り出すことができた。室温で保存用ポリエチレン袋に入れたが、数週間後でもシネレシスは示さなかった。[実施例2]合計100重量部のこれらのエアフレッシュナー成分を実施例1の手順に従って処理した:EPALLOY登録商標500153.6部、1,3-BAC19.0部、BelleAireエバーグリーン芳香油25.1部、ノニルフェノール2.2部。室温で1日間硬化後得られた物品は、透明、硬質、柔軟および非粘着性だった。[実施例3]合計100重量部のこれらのエアフレッシュナー成分を実施例1の手順に従って処理した:シクロヘキサンジメタノールジグリシジルエーテル22.8部、EPON登録商標82822.8部、HuntsmanT-403ポリアミン24.2部、ContinentalAromaticsカントリーメドウCountryMeadow芳香油30.0部、プラスチックグリッター0.1部および微量の緑色染料。室温で3日間硬化後得られた物品は、透明、硬質、柔軟、非粘着性であり、平坦な垂直ガラス表面に軽く粘着する能力を示し、表面を損なうことなく容易に剥がし、再度粘着させることができた。[実施例4]ポリアミドポリアミンを、アジピン酸20.0g、274meq酸、JEFFAMINE登録商標T-403ポリアミン20g、132meqアミンおよびHuntsmanXTJ-50080g、254meqアミンを、撹拌器を備えた250mLガラスフラスコに充填し、この充填物を乾燥窒素流下210~220°Cまで加熱することにより調製した。この混合物をこれらの条件下で5時間保持した後、反応混合物をコンテナに排出した。生成物は、1.4の酸価、42.2のアミン価、および150°Cで340cPのブルックフィールド粘度を有する透明、粘性、ほぼ水白色の液体だった。この生成物の一部11.63gを水27.5gに溶解した後、ポリエチレングリコールジグリシジルエーテル195のEEW;3.40gとブレンドした。スクリューキャップを有する小さなプラスチック瓶中のこの混合物20.0gの一部に、その後芳香油サンシャインフルーツSunshineFruits、Firmenich芳香油190196および数滴のTween80界面活性剤を添加し、乳状エマルジョンを形成し、これは蓋をして放置した後、固定化、硬質、均質、白色固体にゲル化し、蓋を外すと芳香剤を徐放した。[実施例5]市販の再封止可能なポリエチレン袋に、合計100重量部の成分を添加した:シクロヘキサンジメタノールジグリシジルエーテル13.9部、EPON登録商標82613.9部、Arizona専売の液体トリエチレンテトラアミン系アミド-アミンX54-327-004349のアミン価、0.8の酸価、22.2部、Atlasクリスプブリーズ芳香油50.0部、および微量の青色染料。袋を数分間揉んで成分をブレンドし、気泡を押し出し、流体混合物をその後室温で1週間平置きで保存した。その後材料を、固定化、透明、および柔軟になるまで架橋した。[実施例6]磁気撹拌棒を含有するガラスビーカーに、HuntsmanSurfonic登録商標L24-5、液体エトキシル化アルコール界面活性剤12.0g、AtlasProductsクリスプブリーズ芳香油8.0g、HuntsmanT-403ポリアミン8.4g、FDC3青緑色染料0.4gおよびHELOXY登録商標48エポキシ樹脂14.0gを充填した。この混合物を58°Cまで約3時間撹拌しながら加熱し、これをほぼ硬化した後、円筒状モールドに注ぎ、放冷した。材料を約3日室温で放置した後、これをややゴム状、硬質固体としてモールドから取り出した。[実施例7]合計100重量部のこれらのエアフレッシュナー成分を室温でブレンドした:シクロヘキサンジメタノールジグリシジルエーテル25.3部、EPON登録商標82817.2部、Arizona専売ポリアミド-アミン硬化剤X54-327-00434.5部、ContinentalAromaticsオーシャン芳香油23.0部、および微量の緑色染料。このブレンド物を約45分間約67°Cで保持し、その後室温まで放冷した。これは、この段階で、かなり粘性だったが、まだ注いで撹拌することができた。この部分架橋中間体に、約2ダースの1/4ハート型カラー箔を全体に緩やかに分布させながら添加した。室温で3日間硬化後得られた物品は、硬質、柔軟性、および非粘着性であり、その中に均一に懸濁したハート型箔がはっきりと見えた。[実施例8]合計100重量部のこれらの成分を実施例1の手順に従って処理した:ポリプロピレングリコールジグリシジルエーテル13.0部、EPON登録商標82822.0部、ArizonaUNI-REZ登録商標2801アミド-アミン14.0部、AromaticFlavorsandFragrancesからのバニラ芳香油、ジプロピレングリコールベンゾエート19.5部および市販の粉末コーヒー29.5部。硬化後得られた物品は、硬質、やや柔軟性、非粘着性だった。コーヒー粉末は均一に分布し、物品に濃い褐色、不透明な外観、モールドが滑らかだった底部に滑らかさ、粉末を自由に沈降させた上部に粗さをもたらした。以下の実施例において、略語は以下のとおりである:CHDAはEastmanChemicalからの1,4-シクロヘキサンジカルボン酸であり;EmpolはCognisCorporationより供給されるEMPOL登録商標1008ダイマー酸であり;UnidymeはArizonaChemicalCompanyより供給されるUNIDYME登録商標18ダイマー酸であり;T-403はHuntsmanCorporationより供給されるJAFFAMINE登録商標T-403ポリアルキレンオキシジアミンであり;D-400は同様にHuntsmanからのJEFFAMINE登録商標D-400ポリアルキレンオキシジアミンであり;D-2000は同様にHuntsmanからのJEFFAMINE登録商標D-2000ポリアルキレンオキシジアミンであり;V-551はCognisCorporationより供給されるVERSAMINE登録商標551ダイマージアミンであり;N-3300はDESMODUR登録商標N-3300またはN-3300A、BayerCorporation,IndustrialChemicalsDivisionであり;N-3800は同様にBayerからのDESMODUR登録商標N-3800であり;Z-4470は同様にBayerからのDESMODUR登録商標Z4470である。[実施例9]ポリアミドポリアミンを、EMPOL登録商標1008重合脂肪酸63.0g、219meq酸、JEFFAMINE登録商標T-403ポリアミン18g、118meqアミンおよびJEFFAMINE登録商標D-40045g、205meqアミンを、攪拌器を備えた250mLガラスフラスコに充填し、この充填物を乾燥窒素流下で210~220°Cまで加熱することにより調製した。この混合物をこれらの条件下で5時間保持した後、反応混合物をコンテナに排出した。生成物は、0.3の酸価、41.8のアミン価、2,270の重量平均分子量、および150°Cで204cPのブルックフィールド粘度を有する透明、粘性、ほぼ水白色の液体だった。溶液を、10.0gのこのポリアミドポリアミンを5.0gのFINSOLV登録商標TNベンゾエートエステルおよび10.0gの芳香油リネンフレッシュ、WesselFragrancesとともに温めることにより調製し、室温まで冷却し、DESMODUR登録商標Z4470および5.1gの追加の芳香油の混合物と十分にブレンドした。組成物に、その後少量の赤色染料および赤色グリッターを添加した。数分後、約25gのこの最終配合物を平坦、円形、バラ形状のシリコーンゴムモールドに注ぎ、残りを瓶に保持した。成分をブレンドしてから合計33分後、保持した材料を固定化ゲルに硬化した。室温で16時間放置した後、固定化芳香油物品をモールドから取り出した。これはモールドに接着せず、非粘着性であり、モールドの正確な花形状を有し、グリッターの均一な色および分布を示し、壊すことなく取り扱うことができた。これはガラスおよびプラスチックフィルムを含むさまざまな垂直表面に対する優れた粘着性も示した。[実施例10~15]ポリアミドポリアミンを、実施例9の手順に従って、表1以下に記載するタイプの酸およびアミンを示す重量で反応器に充填し、乾燥窒素流下200~220°Cまで約4~5時間加熱し、生成物を排出することにより調製した。生成物の特性はその後測定され、同様に表1に記録する。固定化芳香油を、2.0グラムの実施例のPAPAおよび2.0グラムの芳香油の混合物を約55°Cまで温めた後、温かい混合物を、撹拌棒を用いて手でブレンドすることにより調製した。試験芳香剤は:オーシャンContinentalAromatics、リネンフレッシュWesselFragrances、およびチェリーCherryAromaticFlavorsandFragrancesだった。ブレンド後、等量の油に溶解した1当量のイソシアネート硬化剤を、手作業で撹拌しながら添加し、ストップウォッチをスタートし、混合物をその稠度について観測した。混合物がそれ以上その自重下で流動することができなくなった場合、その時間分をゲル時間として記録した。表2は、これらのポリアミドポリアミンのすべてが、ポリイソシアネートと架橋した場合、標的の油の固定化に効果的だったことを示す。ゲル時間は短いが、有用な物品の調製を不可能にするほどは短くなく、稠度のパターン:オーシャン<リネンフレッシュ<チェリーに従った。40ポリウレア-条件については実施例9参照nd:データ無[実施例16~20]ポリアミドポリアミンPAPAを、実施例9の手順に従って、表3に記載するタイプの酸およびアミンを示す重量パーセントで反応器に充填し、乾燥窒素流下で200~220°Cまで約5時間加熱し、生成物を排出することにより調製した。生成物の特性をその後測定し、同様に表3に記録する。固定化芳香油を、2.0グラムの実施例のポリアミドポリアミンおよび2.0グラムの芳香油の混合物を約55°Cまで温めた後、温かい混合物を、撹拌棒を用いて手でブレンドすることにより調製した。試験芳香剤は:オーシャンサイドミスト、トロピカルTropicalAtlasProducts、スプリングメドウ、カントリーワイルドフラワー、オーシャンContinentalAromatics、リネンフレッシュWesselFragrances、ヤンキーホームBelleAire、マルベリーおよびチェリーAromaticFlavorsandFragrancesだった。ブレンド後、等量の油に溶解した1当量のイソシアネート硬化剤を、手作業で撹拌しながら添加し、ストップウォッチをスタートし、混合物をその稠度について観測した。混合物がそれ以上その自重下で流動することができなくなった場合、その時間分をゲル時間として記録した。表4は、これらのポリアミドポリアミンのすべてが、ポリイソシアネートと架橋した場合、標的の油の固定化に効果的だったことを示す。ゲル時間は短いが、有用な物品の調製を不可能にするほどは短くなく、稠度のパターン:スプリングメドウ<オーシャン<トロピカル<リネンフレッシュ<ヤンキーホーム<マルベリー<チェリーに従った。Ndndデータ無[実施例21]多数のPAPAのバッチを、実施例9の方法により、EMPOL登録商標1008またはUNIDYME登録商標12低トリマー含有量、ArizonaChemicalから得られる水素化ダイマー酸[29.5]、T-403[3.7]、D-400[22.6]、およびD-2000[44.2]の充填物括弧内は重量パーセントを用いて調製した。実施例22~35において用いられるこのポリマーは一般的には、30~35のアミン価1,800~1,600の当量、10,700~12,100の重量平均分子量、4,300~4,900の数平均分子量、および150°Cで40~70cPの粘度を有した。[実施例22]この実施例は、単純な幾何学的形状のエアフレッシュナーの調製について例示する。ガラス混合瓶に、13.1gの実施例21のPAPAおよび15gのコットンフレッシュ芳香油SymriseCorp.を充填し、混合物を15分間周囲温度で穏やかに撹拌した。青色染料2滴を混合物に添加し、溶液を淡青色に変化させた。この均質混合物に、その後1.5gのDESMODUR登録商標N3300Aを添加した。この混合物をその後均質になるまで撹拌し、数分放置し、いずれの気泡も消散させ、合計13gを1.87インチの均一な長さ、0.3インチの高さ、および1.0インチの幅の長方形形状柔軟シリコーンモールドに注いだ。硬化時間は28分と記録した。混合物をポリエチレンフィルムで覆い、静かに24時間硬化させた。24時間後、モールドを、すでに硬質、柔軟、透明および触感が非粘着性である架橋エアフレッシュナー物品から剥がした。[実施例23]この実施例は、複雑な形状のエアフレッシュナーの調製について例示する。ガラス混合瓶に、13.1gの実施例21のポリアミンおよび15gのスナッグルタイプSnuggleType芳香油AlphaAromaticsを充填し、混合物を15分間周囲温度で穏やかに撹拌した。赤色染料3滴を混合物に添加し、溶液を淡桃/赤色に変化させた。この均質混合物に、その後1.5gのDESMODUR登録商標N3300Aを添加した。この混合物をその後簡単に均質になるまで撹拌し、数分放置し、いずれの気泡も消散させ、合計10gを1.875インチの均一な上部幅、0.375インチの高さ、および1.625インチの底幅の円形形状ブリオシェット柔軟シリコーンモールドに注いだ。硬化時間は6分だった。混合物をポリエチレンフィルムで覆い、静かに24時間硬化させた。24時間後、モールドを、すでに硬質、柔軟、透明、および触感が非粘着性である架橋エアフレッシュナー物品から剥がした。[実施例24]この実施例は、複雑な形状のエアフレッシュナーの調製について例示する。ガラス混合瓶に、19gの実施例21のポリアミンおよび20gのトロピカルスプラッシュ芳香油SymriseCorp.から得られるを充填し、混合物を15分間周囲温度で穏やかに撹拌した。青色染料3滴を混合物に添加し、溶液を淡緑色に変化させた。この均質混合物に、その後2.0gのDESMODUR登録商標N3300Aを添加した。この混合物をその後簡単に均質になるまで撹拌し、数分放置し、いずれの気泡も消散させ、合計20gを2.375インチの均一な上部幅、0.125インチの高さ、および2.25インチの底幅のホタテ貝形状柔軟シリコーンモールドに注いだ。硬化時間は24分と記録した。混合物を覆い、静かに24時間硬化させた。24時間後、モールドを、すでに硬質、柔軟、透明、および触感が非粘着性である架橋エアフレッシュナー物品から剥がした。[実施例25]この実施例は、懸濁させた不溶性粒子を含有するエアフレッシュナーの調製について例示する。ガラス混合瓶に、19gの実施例21のポリアミンおよび20gのクリーンシトラス芳香油SymriseCorp.からを充填し、混合物を15分間周囲温度で穏やかに撹拌した。黄色アルミニウム薄片グリッター0.04gを混合物に添加した。この均質混合物に、その後2.0gのDESMODUR登録商標N3300Aを添加した。この混合物をその後簡単に均質になるまで撹拌し、数分放置し、いずれの気泡も消散させ、合計18.0gを9.75インチの均一な円周、0.75インチの高さ、および3.0インチの幅の円盤形状柔軟シリコーンモールドに注いだ。硬化時間は30分と記録した。混合物を覆い、静かに24時間硬化させた。24時間後、モールドを、すでに硬質、柔軟、透明、および触感が非粘着性であり、グリッターの均一な分布を示す架橋エアフレッシュナー物品から剥がした。[実施例26]ガラス混合瓶に、19gの実施例21のポリアミンおよび20gのサンシャインフルーツ芳香油Firmenich,Inc.を充填し、混合物を15分間周囲温度で穏やかに撹拌した。緑色グリッター0.03gを混合物に添加した。この均質混合物に、その後2.0gのDESMODUR登録商標N3300Aを添加した。この混合物をその後簡単に均質になるまで撹拌し、数分放置し、いずれの気泡も消散させ、合計28.0gを2.5インチの均一な長さ、0.3インチの高さ、および2.875インチの幅のハート形状柔軟シリコーンモールドに注いだ。硬化時間は17分と記録した。混合物を覆い、静かに24時間硬化させた。24時間後、モールドを、すでに硬質、柔軟、透明および触感が非粘着性であり、グリッターの均一な分布を示す架橋エアフレッシュナー物品から剥がした。[実施例27]ガラス混合瓶に、19gの実施例21のPAPAおよび20gのマンダリングレープフルーツMandarinGrapefruit芳香油GivaudanCorp.から得られるを充填し、混合物を15分間周囲温度で穏やかに撹拌した。青色染料1滴を混合物に添加し、溶液を淡黄/緑色に変化させた。この均質混合物に、その後2.0gのDESMODUR登録商標N3300Aを添加した。この混合物をその後簡単に均質になるまで撹拌し、数分放置し、いずれの気泡も消散させ、合計31.0gを1.75インチの均一な上部幅、0.75インチの高さ、および2.5インチの底幅のブントケーキ形状柔軟シリコーンモールドに注いだ。硬化時間は67分と記録した。混合物を覆い、静かに24時間硬化させた。24時間後、モールドを、すでに硬質、柔軟、透明および触感が非粘着性である架橋エアフレッシュナー物品から剥がした。[実施例28]この実施例は、固定化相転移液体の調製について例示する。ガラス混合瓶に、10.4gの実施例21のポリアミン、活性油として18gの1-デカノール凝固点、5~7°C、着臭剤および架橋反応遅延剤として0.6gのベンズアルデヒドを充填し、混合物を15分間周囲温度で穏やかに撹拌した。この均質混合物に、その後1.5gのDESMODUR登録商標N3300Aを添加した。この混合物をその後簡単に均質になるまで撹拌し、数分放置し、いずれの気泡も消散させた後、合計18.5gを0.75インチの均一な上部幅、0.75インチの高さ、および1.0インチの底幅の切頂ピラミッド形状柔軟シリコーンモールドに注いだ。硬化時間は30分と記録した。混合物を覆い、静かに24時間硬化させた。24時間後、モールドを、すでに硬質、柔軟、透明および触感が非粘着性である架橋物品から剥がした。冷凍庫に入れると、物品は硬化したが、割れなかった。冷蔵庫から取り出し、室温まで温めると、物品は柔軟性を取り戻すが、靱性、硬質、透明、固体のままだった。[実施例29]この実施例は、ハンドバッグまたは他の小さな密閉空間に用いられる小さなエアフレッシュナーの調製について例示する。ガラス混合瓶に、5gの実施例21のポリアミンおよびオーシャン芳香油Orlandi,Inc.より提供を充填し、混合物を15分間周囲温度で穏やかに撹拌した。青色染料2滴を混合物に添加し、溶液を淡青色に変化させた。この均質混合物に、その後0.6gのDESMODUR登録商標N3300Aを添加した。この混合物をその後簡単に均質になるまで撹拌し、数分放置し、いずれの気泡も消散させ、合計5.0gを1.5インチの均一な中央円周、1.625インチの高さ、ならびに0.5インチの上部および底幅のひし形形状ポリエチレンバルブモールドに注いだ。硬化時間は7分だった。混合物を封止し、静かに24時間硬化させた。24時間後、モールドを、すでに硬質、透明、および触感が非粘着性である架橋エアフレッシュナー物品から剥がした。[実施例30]ガラス混合瓶に、28gの実施例21のポリアミンおよび30gのカントリーガーデン芳香油Belle-Aireを充填し、混合物を15分間周囲温度で穏やかに撹拌した。緑色染料3滴および黄色スプリンクル0.02gを混合物に添加し、溶液を黄/緑色に変化させた。この均質混合物に、その後3.0gのDESMODUR登録商標N3300Aを添加した。この混合物をその後簡単に均質になるまで撹拌し、数分放置し、いずれの気泡も消散させ、合計50.0gを7.25インチの底円周、1.0インチの高さ、および3.75インチの底幅の半球形状柔軟シリコーンモールドに注いだ。硬化時間は260分だった。混合物を覆い、静かに24時間硬化させた。24時間後、モールドを、すでに硬質、柔軟、透明および触感が非粘着性である架橋エアフレッシュナー物品から剥がした。[実施例31]ガラス混合瓶に、30gの実施例21のポリアミンおよび30gのコットンフレッシュ芳香油Symriseを充填し、混合物を15分間周囲温度で穏やかに撹拌した。紅葉型コンフェティ箔6枚を透明な混合物に添加した。この均質混合物に、その後3.5gのDESMODUR登録商標N3300Aを添加した。この混合物をその後簡単に均質になるまで撹拌し、数分放置し、いずれの気泡も消散させ、合計50gを7.25インチの均一な円周、1.25インチの高さ、ならびに2.25インチの上部および底幅のガラス瓶に注いだ。硬化時間は28分と記録した。混合物に蓋をし、静かに24時間硬化させた。24時間後、モールドは、すでに硬質、透明、および触感が滑らかだった。[実施例32]ガラス混合瓶に、37gの実施例21のポリアミンおよび40gのレモンシトラスLemonCitrus芳香油AlphaAromaticsを充填し、混合物を15分間周囲温度で穏やかに撹拌した。緑色スプリンクル0.02gを混合物に添加し、溶液を黄/緑色に変化させた。この均質混合物に、その後4.0gのDESMODUR登録商標N3300Aを添加した。この混合物をその後簡単に均質になるまで撹拌し、数分放置し、いずれの気泡も消散させ、合計60.0gを0.75インチの均一な上部および底幅、2.75インチの高さ、ならびに5.5インチの中央円周のレモン形状柔軟シリコーンモールドに注いだ。硬化時間は42分と記録した。混合物を覆い、静かに24時間硬化させた。24時間後、モールドを、すでに硬質、柔軟、透明および触感が非粘着性である架橋エアフレッシュナー物品から剥がした。[実施例33]ガラス混合瓶に、36gの実施例21のポリアミンおよび40gのチェリーベリーCherryBerry芳香油Belle-Aireを充填し、混合物を15分間周囲温度で穏やかに撹拌した。赤色染料3滴を混合物に添加し、溶液を赤色に変化させた。この均質混合物に、その後4.0gのDESMODUR登録商標N3300Aを添加した。この混合物をその後均質になるまで撹拌し、数分放置し、いずれの気泡も消散させ、合計60.0gを3.75インチの均一な上部および底幅、0.75インチの高さ、ならびに12.25インチの円周のバラの花形状柔軟シリコーンモールドに注いだ。硬化時間は155分と記録した。混合物を覆い、静かに24時間硬化させた。24時間後、モールドを、すでに硬質、柔軟、透明、および触感が非粘着性である架橋エアフレッシュナー物品から剥がした。[実施例34]ガラス混合瓶に、19gの実施例21のポリアミンおよび20gのチェリー芳香油Atlas,Inc.を充填し、混合物を15分間周囲温度で穏やかに撹拌した。赤色染料3滴を混合物に添加し、溶液を赤色に変化させた。この均質混合物に、その後2.0gのDESMODUR登録商標N3300Aを添加した。この混合物をその後簡単に均質になるまで撹拌し、数分放置し、いずれの気泡も消散させ、合計28.0gを5.25インチの均一な円周の中空ポリエチレンゴルフボールモールドに注いだ。硬化時間は75分と記録した。混合物を覆い、静かに24時間硬化させた。24時間後、モールドを、すでに硬質、柔軟、透明、および触感が非粘着性である架橋エアフレッシュナー物品から剥がした。[実施例35]この実施例は、発泡物品の調製について例示する。ガラス混合瓶に、15gの実施例21のポリアミン、15gのUNIDYME登録商標60重合脂肪酸ArizonaChemicalからおよび30gのベリーベリーVerryBerry芳香油BelmayCorp.を充填し、混合物を15分間周囲温度で穏やかに撹拌し、やや曇った溶液をもたらした。赤色染料3滴を混合物に添加し、溶液を赤色に変化させた。この均質混合物に、その後4.0gのDESMODUR登録商標N3300Aを添加した。この混合物をその後簡単に均質になるまで撹拌し、数分放置し、いずれの気泡も消散させ、合計40gを2.0インチの均一な上部および底幅、1.25インチの高さ、ならびに7.5インチの円周のベーキングカップペーパーモールドに注いだ。硬化時間は8分だった。混合物を静かにさらに24時間硬化させた。この間、物品は閉じ込められた泡発泡体で満たされ、大きさが2倍となり、丸い冠を形成した。この発泡エアフレッシュナーは、すでに硬質および触感が非粘着性だった。圧縮してもその丸い形状に戻った。[実施例36]多数のカルボニル置換芳香族アミン末端ポリアミドポリアミンのバッチを、PRIPOL登録商標1009水素化ダイマー酸[24.0]、パラ-アミノ安息香酸[5.0]、JEFFAMINE登録商標D-2000[54.0]、JEFFAMINE登録商標D-40011.5、およびJEFFAMINE登録商標T-403[5.5]を、オーバーヘッド機械的撹拌器を備えた3Lガラス丸底反応器に充填し括弧内は重量パーセント、この充填物を乾燥窒素流下で215°Cまで加熱することにより調製した。この混合物をこれらの条件下で約25時間保持した後、反応混合物をコンテナに排出した。生成物は透明、粘性、やや黄色の液体だった。このポリマーは、13~15の範囲内の滴定アミン価非電位差滴定法、または電位差滴定により30~35、1,800~1,00のアミン反応性当量、13,000~14,000の重量平均分子量、4,500~5,500の数平均分子量、および130°Cで250cPの粘度を有した。この材料を、30重量の使用レベルで、活性剤、触媒、または遅延剤を含まない液体試験媒体70重量を固定化する一連の試験に用いた。結果以下の表5は、硬化時間が、遅延剤アルデヒドの非存在下でも、こうした変性PAPAについて約1日まで変化し得ることを示す。データは、ポリプロピレングリコールまたはそのアルキルエーテルのようなアルコール性希釈剤の使用の、硬化速度に対する促進効果も示す。[実施例37]この実施例は、別のタイプのカルボニル置換芳香族アミン末端ポリアミドポリアミンの調製について例示する。T-5000[92.9]およびパラ-アミノ安息香酸[7.1]の充填物括弧内は重量パーセントを用い、実施例36の手順に従った。実施例38~41に用いられるこのポリマーは1.950のアミン当量を有した。[実施例38]この実施例は、マトリックスの膜の後ろに閉じ込められた液体芳香剤を含有する物品の調製について例示する。ガラス混合瓶に、5.0gの実施例37のポリアミンおよび5.0gのFINSOLV登録商標TNを充填し、混合物を15分間周囲温度で穏やかに撹拌した。この均質混合物に、その後0.6gのDESMODUR登録商標N3300Aを添加した。この混合物をその後簡単に均質になるまで撹拌し、数分放置し、いずれの気泡も消散させた後、1.0gを、10gのリリーオブザバリーLilyoftheValley緑色芳香油WellingtonFragrancesを含有する1ozガラスバイアルに、撹拌せずに穏やかに注いだ。マトリックス溶液は芳香油上部に浮遊し、油はその下に分離して蓄積した。芳香油のいくらかを徐々に吸収した上部膜層の硬化時間は80分だった。バイアルに蓋をし、さらに24時間硬化させた。この後、バイアルをひっくり返してつるした。この位置では、芳香油は徐々に膜に浸透し、蒸発し、徐放エアフレッシュナーとして機能した。[実施例39]この実施例は、芳香性充填剤を含有する物品の調製について例示する。ガラス混合瓶に、15gの実施例37のポリアミン、6gのヒマシ油、および9gの市販の粉末コーヒーを充填し、混合物を30分間周囲温度で穏やかに撹拌した。この粘性ペーストに、その後2.0gのDESMODUR登録商標N3300Aを添加した。この混合物をその後簡単に撹拌し、数分放置し、いずれの気泡も消散させ、8.25インチの均一な円周、0.25インチの高さ、ならびに2.5インチの上部および底幅の円盤形状柔軟モールドに注いだ18.0g使用。硬化時間は165分と記録した。混合物を覆い、静かに24時間硬化させた。24時間後、モールドを、既に芳香性コーヒーの匂い、硬質、柔軟、および触感が非粘着性である物品から剥がした。[実施例40]この実施例は、水を含有する物品の調製について例示する。ガラス混合瓶に、20gの実施例37のポリアミン、20gのスナッグルタイプ芳香油AlphaAromatics、および8gの脱イオン水を充填し、混合物を15分間周囲温度で穏やかに撹拌し、マトリックス-芳香剤溶液中の水の乳状懸濁液をもたらした。青色染料2滴を混合物に添加した。この淡青色、乳状混合物に、その後2.5gのDESMODUR登録商標N3300Aを添加した。この混合物をその後簡単に撹拌し、数分放置し、いずれの気泡も消散させた。その後31.0gを、1.75インチの均一な上部幅、0.75インチの高さ、および2.5インチの底幅のブントケーキ形状柔軟シリコーンモールドに注いだ。硬化時間は130分と記録した。混合物を覆い、静かに24時間硬化させた。24時間後、モールドを、すでに硬質、乳状、柔軟、および触感が非粘着性である架橋エアフレッシュナー物品から剥がした。物品は、水が1か月の期間をかけて蒸発するにつれ、徐々に縁から始まり、中央に向かって透明に変化した。[実施例41]この実施例は分散物の調製について例示する。溶液A:ガラス混合瓶に、8gの実施例37のポリアミンおよび8gのFINSOLV登録商標TNを充填し、混合物を15分間周囲温度で穏やかに撹拌した。この均質混合物に、その後0.8gのDESMODUR登録商標N3300Aを添加した。この混合物をその後簡単に均質になるまで撹拌し、数分放置し、いずれの気泡も消散させた。溶液B:別のガラス混合瓶に、32gの脱イオン水および0.8gの界面活性剤T-DETA-136を充填した。この混合物を撹拌した10分。溶液Aをその後溶液Bに10分間撹拌しながら注いだ。混合物ABのこのブレンド物をその後金属パンに注ぎ、水を蒸発させた24時間。これは、固定化した油粒子の、トルエンに不溶性の、白色、潤滑性粉末をもたらした。[実施例42]本発明に従って調製することができる殺虫剤を含有する物品の代表は、以下の徐放ジエチルトルアミドDEETデバイスである。完全な混合物を、DEET20部、ジエチルアジペート担体50部、芳香剤および遅延剤としてのベンズアルデヒド1.6部、実施例21のポリアミドポリアミン26.8部ならびに微量の橙色染料で構成した。このブレンド物に、その後撹拌しながらDESMODUR登録商標N3300ポリイソシアネート3.2部を添加し、最終混合物をスカラップ形状シリコーンモールドに注いだ。これが硬化した後、こうして形成されたスカラップメダリオンは、硬質、非粘着性、および柔軟な固体だった。[実施例43]本発明に従って調製することができるフェロモンを含有する物品の代表は、以下のフェロモンオクタデカナールの徐放デバイスである。完全な混合物を、オクタデカナール30部、担体としてFINSOLV登録商標TNエステルベンゾエート30部、および実施例21のポリアミドポリアミン35.5部で構成した。このブレンド物に、その後撹拌しながらDESMODUR登録商標N3300ポリイソシアネート4.5部を添加し、最終混合物を円筒状モールドに注いだ。硬化後、形成された材料は、疑似餌として用いる小さな円盤に薄く切り出すことができる、硬質、非粘着性、および柔軟な固体だった。[実施例44]この実施例は、軽く香りのついた円盤形状エアフレッシュナーの調製のためのポリアミドポリアミンとの反応性パートナーとしての、スチレン-マレイン酸無水物コポリマーの使用について例示する。ガラス混合バイアルに、6.0gの実施例21のポリアミドポリアミンの25重量FINSOLV登録商標TN溶液、7.5gのDYLARK登録商標232ポリスチレン-co-マレイン酸無水物NOVAChemicalsの20重量溶液、および約2gのオーシャン芳香油Wellington,Inc.より提供を充填した。混合物を数分間周囲温度で穏やかに撹拌し、青色染料4滴を添加した。混合物は初めやや濁っていたが、さらに数分後透明になり、透明のまま、外観的に均質だった。混合物をその後、円盤形状ポリエチレンモールドに注ぎ約11gを用いた、静かに放置した。混合物は、約2時間以内に粘着性、弾性の塊に硬化し、24時間後、モールドから取り出すことができた。24時間後、モールドを、すでに硬質、透明、および柔軟、ならびに触感が軽く粘着性である架橋エアフレッシュナー物品から剥がした。[実施例45]この実施例は、織物柔軟剤として有用な固定化芳香剤エマルジョンを調製するためのカチオン性界面活性剤の使用について例示する。実施例13のPAPA4.0g、シナモンチャイCinnamonChai芳香油3.0g、およびVARIQUAT登録商標B1216アルキルジメチルベンジルアンモニウムクロリド80活性、DegussaCorporation、1.0gのブレンド物をまず、成分を温め、撹拌することにより調製した。ブレンド物に、水9.0gおよびその後、撹拌しながら、DESMODUR登録商標N3300A0.65gを添加した。混合物はすぐに粘性となり、均一に曇った。これは保存安定性であり、水で希釈可能であり、水中油型分散物であることを示した。材料の光散乱粒径測定は、粒径分布が二峰性であり、粒子の重量の約50が約0.4ミクロンでグルーピングし、他の50が約3.0ミクロンでグルーピングすることを割り出した。[実施例46]この実施例は、織物柔軟剤として有用なカチオン性界面活性剤の調製について例示する。実施例21のPAPA3.0g、DOWANOL登録商標DPM1.0gおよびVARIQUAT登録商標B1216アルキルジメチルベンジルアンモニウムクロリド80活性、DegussaCorporation、6.0gのブレンド物をまず、成分を温め、撹拌した後、室温まで冷却することにより調製した。DOWANOL登録商標DPM4.2gおよびDESMODUR登録商標N3300A0.8gの第2ブレンド物を調製した。2つの透明な混合物をその後一緒に混合し、直ちにモールドに注いだ。ブレンドされた成分はほぼ直ちに硬化し、30分未満でモールドから取り出すのに十分に硬質だった。最終物品は32重量の活性第4級化合物を含有した。[実施例47]第2級アミン末端ポリアミドポリアミンSATPPを、PRIPOL1006重合脂肪酸48.8g、219meq酸Croda,Inc.;ニュージャージー州エジソン、JEFFAMINED-200054.9g、1000meqアミンHuntsmanCorporation;テキサス州ザウッドランズ、およびJEFFAMINED-4034.88g、146meqアミンHuntsmanCorporation;テキサス州ザウッドランズを、磁気撹拌棒を備えた250mLガラスフラスコに充填することにより調製した。フラスコの内容物を乾燥窒素流下で撹拌しながら100°Cまで加熱した後、3-シクロへキシルアミンプロピルアミンCHAPA11.59g、78meqアミンを添加した。混合物を乾燥窒素流下で210~220°Cまで加熱した。混合物をこれらの条件下で4時間保持した後、反応混合物をコンテナに排出した。生成物は透明および粘性であり、0.7の酸価、38.1のアミン価、および12,600ダルトンの重量平均分子量を有した。[実施例48]第2級アミン末端ポリアミドポリアミンSATPPを、PRIPOL1006重合脂肪酸48.8g、219meq酸Croda,Inc.;ニュージャージー州エジソン、JEFFAMINED-200054.9g、1000meqアミンHuntsmanCorporation;テキサス州ザウッドランズ、およびJEFFAMINED-4034.88g、146meqアミンHuntsmanCorporation;テキサス州ザウッドランズを、磁気撹拌棒を備えた250mLガラスフラスコに充填することにより調製した。フラスコの内容物を乾燥窒素流下で撹拌しながら210~220°Cまで加熱し、これらの条件下で3時間保持した。混合物をその後100°Cまで冷却し、アミノエチルピペラジンAEP9.5g、64.6meqアミンを添加した。得られた混合物を210~220°Cまで加熱し、これらの条件下で4時間保持した。反応混合物をその後コンテナに排出し、1.5の酸価、32のアミン価、および36,700ダルトンの重量平均分子量を有する透明および粘性の生成物をもたらした。[実施例49~78]実施例49~78表6参照のそれぞれについて、第2級アミン末端ポリアミドポリアミンSATPP1.25gおよび芳香油3.5gをガラス容器において手動で混合し、均質溶液を得た。芳香油は、表6に示すように、BelcanInc.ニューヨーク州ヨンカーズ、Givaudanスイス、ベルニエ、またはOrlandi,Inc.ニューヨーク州ファーミングデールから得た。混合物を10分間放置した。1当量のDESMODURN3300、BayerCorporationペンシルベニア州ピッツバーグから市販されるイソシアネート硬化剤を、その後手動で撹拌しながら添加した。ゲル時間を、それ以上その自重下で流動することができない混合物をもたらすまでに経過した時間を観測することにより測定した。表6に示すように、SATPPを用いる配合物のそれぞれは標的の芳香油を2分以内に固定化し、SATPPアミン官能基が芳香油中のアルデヒド官能基に影響しないことを示した。[実施例79~90]実施例79~90は、表7に示すように、第2級アミン末端ポリアミドポリアミンSATPPと第1級アミン末端ポリアミドポリアミンPATPPとの間のゲル硬化時間差を示す。PATPPを用いる配合物は、より長く、異なる芳香油について異なる硬化時間を示した。対照的に、SATPPを用いる配合物はすべて2分以内の硬化時間を示した。固定化および混合した芳香油を、実施例49~78の手順に従って調製した。[実施例91~94]実施例91~94のそれぞれについて、第2級アミン末端ポリアミドポリアミンSATPP、SYLVACLEARIM800、ArizonaChemicalCompanyフロリダ州ジャクソンビルから市販されるカルボニル置換芳香族アミン末端ポリアミドポリアミン、および芳香油をガラス容器において手動で混合し、均質溶液を得た。混合物を10分間放置した。1当量のイソシアネート硬化剤DESMODURN3300BayerCorporation;ペンシルベニア州ピッツバーグをその後手動で撹拌しながら添加した。ゲル時間を、それ以上その自重下で流動することができない混合物をもたらすまでに経過した時間を観測することにより測定した。表8は、SATPPを有する配合物のゲル硬化時間を、カルボニル置換芳香族アミン末端ポリアミドポリアミンとブレンドすることにより調整することができることを示す。[実施例95~104]実施例95~104のそれぞれについて、固定化芳香油分散物を、以下の一般的なプロセスに従って調製した。分散物のそれぞれの個別の成分の詳細は表9および10に記載する。A部を形成するため、示す量の水、1METHOCEL311セルロース水溶液DowChemical;ミシガン州ミッドランド、FINSOLV-TNInnospecActiveChemicalsニュージャージー州エジソンから市販されるアルキルベンゾエート、および界面活性剤ARQUAD18-50AkzoNobelSurfaceChemistryLLC;イリノイ州シカゴを、撹拌翼を備えた100mLプラスチックカップに充填した。B部を、示す量の芳香剤ナタリーGivaudan;スイス、ベルニエおよびポリアミドポリアミンSYLVACLEARIM700ArizonaChemicalCompany;フロリダ州ジャクソンビルを予備混合し、2分で均質溶液を形成することにより調製した。B部をA部水相に直ちに示すrpmで一滴ずつ分散させた。B部の添加を3分で完了した。添加後、混合物を示すrpmで60分間撹拌し、コンテナに排出した。分散物は乳状溶液だった。いくつかのバッチについて、示す量の追加の界面活性剤ARQUAD18-50を添加し、5分間混合した。[実施例105~107]実施例105~107のそれぞれについて、芳香油分散物を以下の一般的なプロセスに従って調製したが、個別の成分についての詳細は表11に示す。示す量のSYLVACLEARIM700ArizonaChemicalCompany;フロリダ州ジャクソンビルおよび芳香剤ベリーBelmayFragranesLtd.;ニューヨーク州ヨンカーズを予備混合し、均質溶液を形成した。溶液を、示す量の水、1METHOCEL311DowChemical;ミシガン州ミッドランド水溶液、および界面活性剤ARQUAD18-50AkzoNobelSurfaceChemistryLLC;イリノイ州シカゴを有する水溶液に、100mLプラスチックカップにおいて示すrpmで混合しながら一滴ずつ添加した。添加を3分以内に完了し、混合を30分間継続した。硬化剤DESMODURN3300BayerCorporation;ペンシルベニア州ピッツバーグを一滴ずつ添加し、混合を60分間継続させ、得られた分散物をコンテナに排出した。分散物は乳状溶液だった。[実施例108]SYLVACLEARIM8004.50gArizonaChemicalCompany;フロリダ州ジャクソンビルおよび10.50gの芳香剤ナタリーGivaudan;スイス、ベルニエを混合し、均質溶液を得た。その後0.58gのDESMODURN3300BayerCorporation;ペンシルベニア州ピッツバーグを溶液に添加し、十分に混合し、5分で均質溶液を形成した。容液を、12.50gの水、5.0gの1METHOCEL311水溶液DowChemical;ミシガン州ミッドランド、および2.68gの界面活性剤ARQUAD16-50AkzoNobelSurfaceChemistryLLC;イリノイ州シカゴを有する水溶液に、100mLプラスチックカップにおいて1200rpmで混合しながら一滴ずつ添加した。添加を3分以内に完了した。混合を130分間継続し、得られた混合物をコンテナに排出した。分散物は乳状溶液だった。平均粒径は10.5ミクロンだった。[実施例109]SYLVACLEARIM8004.50gArizonaChemicalCompany、5.5gの溶媒FINSOLV-TNInnospecActiveChemicalsニュージャージー州エジソンから市販される溶媒、および5.0gのN,N-ジエチル-メタ-トルアミドDEETを混合し、均質溶液を得た。その後0.58gのDESMODURN3300BayerCorporation;ペンシルベニア州ピッツバーグを溶液に添加し、十分に混合し、均質溶液を形成した。容液を、12.50gの水、5.0gの1METHOCEL311水溶液DowChemical;ミシガン州ミッドランド、および2.68gのARQUAD16-50AkzoNobelSurfaceChemistryLLC;イリノイ州シカゴを有する水溶液に、100mLプラスチックカップにおいて1200rpmで混合しながら一滴ずつ添加した。添加を3分以内に完了した。混合を120分間継続し、得られた混合物をコンテナに排出した。分散物は乳状溶液だった。[実施例110]SYLVACLEARIM8004.50gArizonaChemicalCompany;フロリダ州ジャクソンビル、5.5gのFINSOLV-TNInnospecActiveChemicalsニュージャージー州エジソンから市販される溶媒、および5.0gのスミスリンを混合し、均質溶液を得た。その後0.58gのDESMODURN3300BayerCorporation;ペンシルベニア州ピッツバーグを溶液に添加し、十分に混合し、均質溶液を形成した。容液を、12.50gの水、5.0gの1METHOCEL311水溶液DowChemical;ミシガン州ミッドランド、および2.68gの界面活性剤ARQUAD16-50AkzoNobelSurfaceChemistryLLC;イリノイ州シカゴを有する水溶液に、100mLプラスチックカップにおいて1200rpmで混合しながら一滴ずつ添加した。添加を3分以内に完了した。混合を120分間継続し、コンテナに排出した。分散物は乳状溶液だった。添付の特許請求の範囲の組成物、方法、および装置は、本明細書に記載する特定の組成物、方法、および物品により範囲を限定されず、これは特許請求の範囲のいくつかの態様の例示を意図し、機能的に等価であるいずれかの組成物、方法、および物品は添付の特許請求の範囲内に含まれることを意図している。さらに、本明細書に開示する特定の代表的な組成物材料および方法ステップのみが具体的に記載するが、組成物材料および方法ステップの他の組み合わせも、具体的に記載されなくても、添付の特許請求の範囲内に含まれることを意図している。よって、本明細書ではステップ、要素、成分、または構成物の組み合わせを明示的に記載することができるが;明示的に記載されなくても、ステップ、要素、成分、および構成物の他の組み合わせが含まれる。本明細書に用いるcomprising~を含むの語およびその変形は、includingの語およびその変形と同義で用いられ、広義で非限定的な語である。本明細書ではcomprisingおよびincludingの語を各種実施形態について記載するのに用いたが、consistingessentiallyof本質的に~からなるおよびconsistingof~からなる、~で構成されるの語はcomprisingおよびincludingの代わりに用い、より具体的な実施形態を提供することができ、また開示されている。"